(57)【要約】      （修正有）【課題】表示装置を高い生産性で作製する技術を提供する。また、色純度のよい高精細な表示装置を提供する。【解決手段】カラーフィルタ層の透過中心波長により、反射性を有する電極と発光層１２０，１２２との光学距離を調節することで、発光層１２０，１２２の塗り分けを行うことなく色純度のよい高精細な表示装置を提供する。発光素子は、発光色の異なる発光層１２０，１２２が複数積層され、反射性を有する電極に近い発光層１２０ほど呈する発光色の波長が短い。発光装置は、発光層１２０，１２２の塗り分けを行わずに作製されるため、生産性が高い。【選択図】図１
2019040867.tif 000002
【特許請求の範囲】
【請求項１】
第１のカラーフィルタ層を含む第１の画素と、
第２のカラーフィルタ層を含む第２の画素と、を有し、
前記第１の画素は、第１の反射性を有する電極を含む第１の発光素子を有し、
前記第２の画素は、第２の反射性を有する電極を含む第２の発光素子を有し、
前記第１の発光素子は、前記第１の反射性を有する電極上に、第１の発光層を有し、
前記第２の発光素子は、前記第２の反射性を有する電極上に、第２の発光層を有し、
前記第１の発光素子は、前記第２の発光素子と異なる膜厚を有し、
前記第１の画素において、前記第１の反射性を有する電極と、前記第１の発光層との光学距離は、前記第１のカラーフィルタ層の透過率が５０％以上を示す波長領域の中心波長に、前記第１の発光層からの発光スペクトルのピークがくるように調整され、
前記第２の画素において、前記第２の反射性を有する電極と、前記第２の発光層との光学距離は、前記第２のカラーフィルタ層の透過率が５０％以上を示す波長領域の中心波長に、前記第２の発光層からの発光スペクトルのピークがくるように調整され、
前記第１の透過中心波長は、前記第２の透過中心波長より短いことを特徴とする表示装置。
【発明の詳細な説明】
【技術分野】
【０００１】
本発明の一形態は、エレクトロルミネセンス表示装置、及び該表示装置の作製方法に関す
る。
【背景技術】
【０００２】
近年、薄型、軽量化を図った表示装置（所謂フラットパネルディスプレイ）として、エレ
クトロルミネセンス（ＥＬ；Ｅｌｅｃｔｒｏｌｕｍｉｎｅｓｃｅｎｃｅ、以下ＥＬとも記
す）表示装置が注目されている。
【０００３】
ＥＬ表示装置は、各画素に用いる発光素子にそれぞれ各色に発光する発光材料を用いた発
光素子を設けることで、フルカラー表示を行うことができる。
【０００４】
このようなＥＬ表示装置においては、メタルマスクを用いた蒸着法により、画素毎に微細
なパターンで異なる発光材料を塗り分けする方法が用いられている。
【０００５】
しかし、メタルマスクの接触により発光素子の形状不良及び発光不良などを引き起こすお
それがあり、その対策が研究されている（例えば、特許文献１参照）。特許文献１では、
蒸着時にメタルマスクと画素電極とが接触しないように画素電極上にメタルマスクを支え
るスペーサを設ける構成が開示されている。
【先行技術文献】
【特許文献】
【０００６】
【特許文献１】特開２００６−１２６８１７号公報
【発明の概要】
【発明が解決しようとする課題】
【０００７】
発光材料を画素毎への塗り分ける方法では、工程が煩雑であり、歩留まりや生産性を高め
ることは難しい。
【０００８】
本発明の一形態は、表示装置を高い生産性で作製する技術を提供することを課題の一とす
る。
【０００９】
また、本発明の一形態は、色純度のよい高精細な表示装置を提供することを課題の一とす
る。
【課題を解決するための手段】
【００１０】
本発明の一形態は、カラーフィルタ層の透過中心波長により、反射性を有する電極と発光
層との光学距離を調節することで、発光層の塗り分けを行うことなく色純度のよい高精細
な表示装置を提供する。発光素子は、発光色の異なる発光層が複数積層され、反射性を有
する電極に近い発光層ほど呈する発光色の波長が短い。より具体的には、例えば以下の構
成とする。
【００１１】
本発明の一形態は、第１のカラーフィルタ層を含む第１の画素と、第２のカラーフィルタ
層を含む第２の画素と、を有し、第１の画素は、第１の反射性を有する電極を含む第１の
発光素子を有し、第２の画素は、第２の反射性を有する電極を含む第２の発光素子を有し
、第１の発光素子及び第２の発光素子はそれぞれ、第１の反射性を有する電極及び第２の
反射性を有する電極上に順に積層された、第１の発光層、電荷発生層、第２の発光層、及
び透光性を有する電極を含み、第１の画素において、第１の反射性を有する電極と、第１
の発光層との光学距離は、第１のカラーフィルタ層の透過中心波長の１／４であり、第２
の画素において、第２の反射性を有する電極と、第２の発光層との光学距離は、第２のカ
ラーフィルタ層の透過中心波長のｍ／４倍（ｍは３以上の奇数）、好ましくは３／４であ
り、第１のカラーフィルタ層の透過中心波長は、第２のカラーフィルタ層の透過中心波長
より短い表示装置である。
【００１２】
上記構成において、第１の発光層の呈する発光色の波長は、第２の発光層の呈する発光色
の波長より短い。また、第２の発光素子は、第２の反射性を有する電極と、第１の発光層
との間に透光性を有する導電層を含む構成としてもよい。
【００１３】
本発明の一形態は、第１のカラーフィルタ層を含む第１の画素と、第２のカラーフィルタ
層を含む第２の画素と、第３のカラーフィルタ層を含む第３の画素と、を有し、第１の画
素は、第１の反射性を有する電極を含む第１の発光素子を有し、第２の画素は、第２の反
射性を有する電極を含む第２の発光素子を有し、第３の画素は、第３の反射性を有する電
極を含む第３の発光素子を有し、第１の発光素子、第２の発光素子及び第３の発光素子は
それぞれ、第１の反射性を有する電極、第２の反射性を有する電極、及び第３の反射性を
有する電極上に順に積層された、第１の発光層、電荷発生層、第２の発光層、第３の発光
層、及び透光性を有する電極を含み、第１の画素において、第１の反射性を有する電極と
、第１の発光層との光学距離は、第１のカラーフィルタ層の透過中心波長の１／４であり
、第２の画素において、第２の反射性を有する電極と、第２の発光層との光学距離は、第
２のカラーフィルタ層の透過中心波長のｍ／４倍（ｍは３以上の奇数）、好ましくは３／
４であり、第３の画素において、第３の反射性を有する電極と、第３の発光層との光学距
離は、第３のカラーフィルタ層の透過中心波長のｎ／４倍（ｎは３以上の奇数）、好まし
くは５／４であり、第１のカラーフィルタ層の透過中心波長は、第２のカラーフィルタ層
の透過中心波長より短く、第２のカラーフィルタ層の透過中心波長は、第３のカラーフィ
ルタ層の透過中心波長より短い表示装置である。
【００１４】
上記構成において、第１の発光層の呈する発光色の波長は、第２の発光層の呈する発光色
の波長より短く、第２の発光層の呈する発光色の波長は、第３の発光層の呈する発光色の
波長より短い。また、第２の発光素子は、第２の反射性を有する電極と、第１の発光層と
の間に透光性を有する導電層を含み、第３の発光素子は、第３の反射性を有する電極と、
第１の発光層との間に透光性を有する導電層を含み、第２の発光素子に含まれる透光性を
有する導電層は、第３の発光素子に含まれる透光性を有する導電層の膜厚と異なる膜厚を
有する構成としてもよい。
【発明の効果】
【００１５】
本発明の一形態は、表示装置を高い生産性で作製することができる。
【００１６】
また、本発明の一形態は、高精細な表示装置を提供することができる。
【００１７】
また、本発明の一形態は、低消費電力な表示装置を提供することができる。
【図面の簡単な説明】
【００１８】
【図１】表示装置を説明する図。
【図２】表示装置を説明する図。
【図３】表示装置を説明する図。
【図４】表示装置を説明する図。
【図５】表示装置の使用形態の一例を説明する図。
【図６】実施例に用いた発光素子の構成を説明する図。
【図７】実施例に用いたカラーフィルタ層の波長と透過率の関係を示す図。
【図８】実施例で作製した表示装置の特性を示す図。
【発明を実施するための形態】
【００１９】
実施の形態について、図面を用いて詳細に説明する。但し、以下の説明に限定されず、趣
旨及びその範囲から逸脱することなくその形態及び詳細を様々に変更し得ることは当業者
であれば容易に理解される。従って、以下に示す実施の形態の記載内容に限定して解釈さ
れるものではない。なお、以下に説明する構成において、同一部分又は同様な機能を有す
る部分には同一の符号を異なる図面間で共通して用い、その繰り返しの説明は省略する。
【００２０】
（実施の形態１）
本実施の形態では、ＥＬ表示装置の一形態について、図１乃至図３を用いて説明する。
【００２１】
図１（Ａ）に本実施の形態の表示装置における表示部の断面図を示す。また、図１（Ｂ１
）及び図１（Ｂ２）に、図１（Ａ）に示した断面図の部分拡大図を示す。
【００２２】
図１（Ａ）に示す表示装置は、第１の画素１３０ａ及び第２の画素１３０ｂを有する。第
１の画素１３０ａは、基板１００に設けられた第１の発光素子１３２ａと、対向基板１２
８において第１の発光素子１３２ａと重畳する領域に設けられた第１のカラーフィルタ層
１３４ａと、を含んで構成される。また、第２の画素１３０ｂは、基板１００に設けられ
た第２の発光素子１３２ｂと、対向基板１２８において第２の発光素子１３２ｂと重畳す
る領域に設けられた第２のカラーフィルタ層１３４ｂと、を含んで構成される。
【００２３】
図１（Ａ）に示す表示装置において、第１のカラーフィルタ層１３４ａと、第２のカラー
フィルタ層１３４ｂと、は、異なる波長の光を透過させる。第１のカラーフィルタ層１３
４ａの透過中心波長と第２のカラーフィルタ層１３４ｂの透過中心波長を異ならせること
で、多色表示が可能な表示装置とすることができる。本実施の形態においては、第１のカ
ラーフィルタ層１３４ａの透過中心波長（以下、λ１とも表記する）は、第２のカラーフ
ィルタ層１３４ｂの透過中心波長（以下、λ２とも表記する）より短い場合を例に説明す
る。
【００２４】
なお、本明細書において、透過中心波長とは、可視光領域（３８０ｎｍ〜６８０ｎｍ）に
おいて、カラーフィルタ層が透過する光の波長領域（好ましくは透過率が５０％以上を示
す波長領域）の中心波長である。例えば、青色のカラーフィルタ層で、透過する光の波長
領域が３８０ｎｍ〜５２０ｎｍの場合、透過中心波長は４５０ｎｍとなる。緑色のカラー
フィルタ層で、透過する光の波長領域が５１０ｎｍ〜５９０ｎｍの場合、透過中心波長は
５５０ｎｍとなる。また、赤色のカラーフィルタ層で、透過する光の波長領域が６００ｎ
ｍ〜６８０ｎｍの場合、透過中心波長は６４０ｎｍとなる。
【００２５】
なお、青色のカラーフィルタ層及び緑色のカラーフィルタ層は、７００ｎｍ付近の長波長
領域において吸収スペクトルを有する場合がある。しかしながら、上述の長波長領域の吸
収スペクトルは視感度に影響を与えないため、当該領域における吸収スペクトルを除外す
るために本明細書等においては、可視光領域を６８０ｎｍ以下とする。
【００２６】
第１の発光素子１３２ａ及び第２の発光素子１３２ｂは、基板１００上に互いに離間して
配置された第１の反射性を有する電極１０２ａと、第２の反射性を有する電極１０２ｂと
をそれぞれ有している。また、第１の発光素子１３２ａと、第２の発光素子１３２ｂとは
、絶縁層１２６によって電気的に絶縁されている。
【００２７】
第１の発光素子１３２ａは、第１の反射性を有する電極１０２ａ上に順に積層された、第
１の透光性を有する導電層１０４ａと、第１のＥＬ層１０６と、電荷発生層１０８と、第
２のＥＬ層１１０と、透光性を有する電極１１２と、を含んで構成される。また、第２の
発光素子１３２ｂは、第２の反射性を有する電極１０２ｂ上に順に積層された、第２の透
光性を有する導電層１０４ｂと、第１のＥＬ層１０６と、電荷発生層１０８と、第２のＥ
Ｌ層１１０と、透光性を有する電極１１２と、を含んで構成される。本実施の形態におい
て、第１の発光素子１３２ａ及び第２の発光素子１３２ｂからの発光は、透光性を有する
電極１１２側から射出される。
【００２８】
なお、第１の発光素子１３２ａ及び第２の発光素子１３２ｂ間において、第１のＥＬ層１
０６、電荷発生層１０８、第２のＥＬ層１１０、及び透光性を有する電極１１２は、それ
ぞれ共通化しており、連続膜として形成されている。
【００２９】
図１（Ｂ１）に、発光素子１３２ａの拡大図を示す。また、図１（Ｂ２）に、発光素子１
３２ｂの拡大図を示す。
【００３０】
図１（Ｂ１）及び図１（Ｂ２）において、第１の発光素子１３２ａ及び第２の発光素子１
３２ｂは、少なくとも第１の発光層１２０を含む第１のＥＬ層１０６と、少なくとも第２
の発光層１２２を含む第２のＥＬ層１１０と、を有して構成される。なお、第１のＥＬ層
１０６及び第２のＥＬ層１１０は、発光層の他に、正孔注入層、正孔輸送層、電子輸送層
、電子注入層などの機能層をそれぞれ有する積層構造とすることもできる。
【００３１】
第１の発光素子１３２ａ及び第２の発光素子１３２ｂは、第１の透光性を有する導電層１
０４ａと、第１の透光性を有する導電層１０４ａとは異なる膜厚を有する第２の透光性を
有する導電層１０４ｂとをそれぞれ含むことで、互いに異なる総厚を有している。
【００３２】
第１の透光性を有する導電層１０４ａは、その膜厚を調整することによって、第１の発光
層１２０が呈した光において、第１の反射性を有する電極１０２ａにより反射されて戻っ
てきた光（第１の反射光とも表記する）の光路長を調整する役割を有する。第１の反射光
は、第１の発光層１２０から直接第１のカラーフィルタ層１３４ａへ入射する光（第１の
入射光とも表記する）と干渉を起こすため、第１の透光性を有する導電層１０４ａの膜厚
を調整して、第１の入射光と第１の反射光の位相を合わせることにより第１の発光層１２
０からの発光を増幅することができる。よって、本実施の形態に係る発光素子は、光路長
を調整していない発光素子と比較して同じ電流を流した場合において大きな輝度を得るこ
とができる。また、第１の入射光と第１の反射光の位相を、第１のカラーフィルタ層１３
４ａの透過中心波長に合わせることで、第１の画素１３０ａから取り出される光の色純度
を向上させることができる。
【００３３】
また、第２の透光性を有する導電層１０４ｂは、その膜厚を調整することによって、第２
の発光層１２２の呈した光において、第２の反射性を有する電極１０２ｂにより反射され
て戻ってきた光（第２の反射光とも表記する）の光路長を調整する役割を有する。第２の
反射光は、第２の発光層１２２から直接第２のカラーフィルタ層１３４ｂへ入射する光（
第２の入射光とも表記する）と干渉を起こすため、第２の透光性を有する導電層１０４ｂ
の膜厚を調整して、第２の入射光と第２の反射光の位相を合わせることにより第２の発光
層１２２からの発光を増幅することができる。よって、本実施の形態に係る発光素子は、
光路長を調整していない発光素子と比較して同じ電流を流した場合において大きな輝度を
得ることができる。また、第２の入射光と第２の反射光の位相を、第２のカラーフィルタ
層１３４ｂの透過中心波長に合わせることで、第２の画素１３０ｂから取り出される光の
色純度を向上させることができる。
【００３４】
より具体的には、第１の画素１３０ａに含まれる第１の発光素子１３２ａにおいて、第１
の反射性を有する電極１０２ａと、第１の発光層１２０との光学距離は、第１のカラーフ
ィルタ層１３４ａの透過中心波長（λ１）の１／４とするのが好ましい。また、第２の画
素１３０ｂに含まれる第２の発光素子１３２ｂにおいて、第２の反射性を有する電極１０
２ｂと、第２の発光層１２２との光学距離は、第２のカラーフィルタ層１３４ｂの透過中
心波長（λ２）の３／４とするのが好ましい。
【００３５】
なお、第１の反射性を有する電極１０２ａと、第１の発光層１２０との光学距離とは、よ
り厳密には第１の反射性を有する電極１０２ａと、第１の発光層１２０における発光領域
との光学距離ということもできる。但し、発光層における発光領域の位置を厳密に決定す
ることは困難であり、発光層の任意の位置を発光領域と仮定することで充分に上述の効果
を得ることができる。すなわち、第１の反射性を有する電極１０２ａと、第１の発光層１
２０との光学距離は、第１の反射性を有する電極１０２ａの表面から第１の発光層１２０
の下部表面までの距離以上、第１の反射性を有する電極１０２ａの表面から第１の発光層
１２０の上部表面までの距離以下とすることができる。第２の反射性を有する電極１０２
ｂと、第２の発光層１２２との光学距離及び、後述する第３の反射性を有する電極１０２
ｃと、第３の発光層１２４との光学距離についても同様である。
【００３６】
また、第１の発光層１２０からの発光スペクトルは、第１のカラーフィルタ層１３４ａの
透過中心波長と同じ色を示す波長領域において最大ピークを有するのが好ましい。例えば
、第１のカラーフィルタ層１３４ａが透過中心波長を青色領域に有する場合（例えば透過
中心波長が４５０ｎｍである場合）、第１の発光層１２０からの発光スペクトルは、４３
０ｎｍ以上４７０ｎｍ以下の領域に最大ピークを有するのが好ましい。
【００３７】
同様に、第２の発光層１２２からの発光スペクトルは、第２のカラーフィルタ層１３４ｂ
の透過中心波長と同じ色を示す波長領域において最大ピークを有するのが好ましい。例え
ば、第２のカラーフィルタ層１３４ｂが透過中心波長を緑色領域に有する場合（例えば透
過中心波長が５５０ｎｍである場合）、第２の発光層１２２からの発光スペクトルは、５
２０ｎｍ以上５５０ｎｍ以下の領域に最大ピークを有するのが好ましい。
【００３８】
なお、本実施の形態においては、第１のカラーフィルタ層１３４ａの透過中心波長は、第
２のカラーフィルタ層１３４ｂの透過中心波長より短いため、第１の発光層１２０の呈す
る発光色の波長は、第２の発光層１２２の呈する発光色の波長より短いことが好ましい。
【００３９】
また、第１の発光素子１３２ａにおいて、第１の反射性を有する電極１０２ａと、第１の
発光層１２０との光学距離を第１のカラーフィルタ層１３４ａの透過中心波長（λ１）の
１／４とし、第２の発光層１２２と透光性を有する電極１１２との光学距離を第２のカラ
ーフィルタ層１３４ｂの透過中心波長（λ２）の１／４とし、第１の反射性を有する電極
１０２ａと透光性を有する電極１１２との光学距離を第１のカラーフィルタ層１３４ａの
透過中心波長（λ１）とすることで、キャビティ効果を得ることができる。
【００４０】
第１の発光素子１３２ａを上記の条件に調整すると、第２の反射性を有する電極１０２ｂ
と第２の発光層１２２との光学距離を第２のカラーフィルタ層１３４ｂの透過中心波長（
λ２）の３／４とする第２の発光素子１３２ｂにおいても、第２の発光層１２２と透光性
を有する電極１１２との光学距離は第２のカラーフィルタ層１３４ｂの透過中心波長（λ
２）の１／４、第２の反射性を有する電極１０２ｂと透光性を有する電極１１２との光学
距離が第２のカラーフィルタ層１３４ｂの透過中心波長（λ２）となるのでキャビティ効
果を得ることができる。キャビティ効果を得ることによってさらに色純度が向上する。
【００４１】
以下に、図１（Ａ）に示す表示装置の構成をより具体的な材料を交えながら説明する。な
お、ここで説明する素子構成や作製方法等はあくまで例示であり、本実施の形態の趣旨を
損なわない範囲においてその他公知の構成、材料、作製方法を適用することができる。
【００４２】
基板１００としては、プラスチック（有機樹脂）、ガラス、または石英などを用いること
ができる。プラスチックとしては、例えば、ポリカーボネート、ポリアリレート、ポリエ
ーテルスルフォン等からなる部材が挙げられる。なお、基板１００として、プラスチック
を用いると、表示装置の軽量化を実現することができるため好ましい。また、基板１００
として水蒸気に対するバリア性が高く、放熱性が高いシート（例えば、ダイアモンドライ
クカーボン（ＤＬＣ）を含むシート）を用いることもできる。
【００４３】
また、図示しないが、基板１００上に無機絶縁体を設ける構成としてもよい。無機絶縁体
は、外部からの水等の汚染物質から保護する保護層、封止膜として機能する。無機絶縁体
を設けることで、発光素子の劣化を軽減し、表示装置の耐久性や寿命を向上させることが
できる。
【００４４】
無機絶縁体としては窒化膜、及び窒化酸化膜の単層又は積層を用いることができる。具体
的には、酸化珪素、窒化珪素、酸化窒化珪素、酸化アルミニウム、窒化アルミニウム、酸
化窒化アルミニウムなどを用いて、材料に合わせてＣＶＤ法、スパッタ法等により形成す
ることができる。好ましくは、窒化珪素を用いてＣＶＤ法により形成するとよい。無機絶
縁体の膜厚は１００ｎｍ以上１μｍ以下程度とすればよい。また、無機絶縁体として、酸
化アルミニウム膜、ＤＬＣ膜、窒素含有炭素膜、硫化亜鉛及び酸化珪素を含む膜（ＺｎＳ
・ＳｉＯ２膜）を用いてもよい。
【００４５】
または、無機絶縁体として、膜厚の薄いガラス基板を用いることができる。例えば、３０
μｍ以上１００μｍ以下の厚さのガラス基板を用いることができる。
【００４６】
また、基板１００の下面（発光素子が設けられる面と対向する面）には、金属板を設けて
もよい。また、無機絶縁体を設ける場合には金属板を基板１００の代わりに用いてもよい
。金属板の膜厚に特に限定はないが、例えば、１０μｍ以上２００μｍ以下のものを用い
ると、表示装置の軽量化が図れるため好ましい。また、金属板を構成する材料としては特
に限定はないが、アルミニウム、銅、ニッケル等の金属、または、アルミニウム合金若し
くはステンレスなどの金属の合金などを好ましく用いることができる。
【００４７】
金属板と基板１００とは、接着層によって接着して設けることができる。接着層としては
、可視光硬化性、紫外線硬化性、または熱硬化性の接着剤を用いることができる。これら
の接着剤の材質としては、例えばエポキシ樹脂やアクリル樹脂、シリコーン樹脂、フェノ
ール樹脂などが挙げられる。接着層に乾燥剤となる吸水物質を含ませてもよい。
【００４８】
金属板は透水性が低いため、金属板を設けることで、発光素子への水分の侵入を抑制する
ことが可能である。よって、金属板を設けることで、水分に起因する劣化の抑制された信
頼性の高い表示装置とすることが可能である。
【００４９】
第１の反射性を有する電極１０２ａ及び第２の反射性を有する電極１０２ｂは、光の取り
出し方向と反対側に設けられ、反射性を有する材料を用いて形成される。反射性を有する
材料としては、アルミニウム、金、白金、銀、ニッケル、タングステン、クロム、モリブ
デン、鉄、コバルト、銅、又はパラジウム等の金属材料を用いることができる。そのほか
、アルミニウムとチタンの合金、アルミニウムとニッケルの合金、アルミニウムとネオジ
ムの合金などのアルミニウムを含む合金（アルミニウム合金）や銀と銅の合金などの銀を
含む合金を用いることもできる。銀と銅の合金は、耐熱性が高いため好ましい。さらに、
アルミニウム合金膜に接する金属膜、又は金属酸化物膜を積層することでアルミニウム合
金膜の酸化を抑制することができる。該金属膜、金属酸化物膜の材料としては、チタン、
酸化チタンなどが挙げられる。上述の材料は、地殻における存在量が多く安価であるため
、発光素子の作製コストを低減することができ、好ましい。
【００５０】
本実施の形態においては、第１の反射性を有する電極１０２ａ及び第２の反射性を有する
電極１０２ｂを発光素子の陽極として用いる場合を例に説明する。但し、本発明の実施の
形態はこれに限られない。
【００５１】
第１の透光性を有する導電層１０４ａ及び第２の透光性を有する導電層１０４ｂは、可視
光に対する透光性を有する材料を用いて単層または積層で形成される。例えば、透光性を
有する材料としては、酸化インジウム、インジウム錫酸化物、酸化インジウム酸化亜鉛、
酸化亜鉛、ガリウムを添加した酸化亜鉛、グラフェンなどを用いることができる。
【００５２】
また、透光性を有する導電層として、導電性高分子（導電性ポリマーともいう）を含む導
電性組成物を用いて形成することができる。導電性高分子としては、いわゆるπ電子共役
系導電性高分子が用いることができる。例えば、ポリアニリンまたはその誘導体、ポリピ
ロールまたはその誘導体、ポリチオフェン（ＰＥＤＯＴ）またはその誘導体、またはアニ
リン、ピロールおよびチオフェンの２種以上からなる共重合体またはその誘導体などがあ
げられる。
【００５３】
なお、第１の反射性を有する電極１０２ａ及び第２の反射性を有する電極１０２ｂ、並び
に、第１の透光性を有する導電層１０４ａ及び第２の透光性を有する導電層１０４ｂは、
フォトリソグラフィ工程及びエッチング工程によって所定の形状に加工することができる
。よって、微細なパターンの形成を制御性よく行うことができ、高精細な表示装置を得る
ことができる。
【００５４】
また、第１の透光性を有する導電層１０４ａ及び第２の透光性を有する導電層１０４ｂを
画素毎に独立して設けることで、透光性を有する導電層の膜厚が非常に厚い場合や、透光
性を有する導電層の導電率が高い場合であってもクロストークを防止することができる。
【００５５】
第１の透光性を有する導電層１０４ａ及び第２の透光性を有する導電層１０４ｂ上には、
開口を有する絶縁層１２６が形成され、第１のＥＬ層１０６は、開口において第１の透光
性を有する導電層１０４ａ及び第２の透光性を有する導電層１０４ｂとそれぞれ接する。
絶縁層１２６は、ポリイミド、アクリル、ポリアミド、エポキシ等の有機絶縁材料、又は
無機絶縁材料を用いて形成する。特に感光性の樹脂材料を用い、第１の透光性を有する導
電層１０４ａ及び第２の透光性を有する導電層１０４ｂ上にそれぞれ開口部を形成し、そ
の開口部の側壁が連続した曲率を持って形成される傾斜面となるように形成することが好
ましい。絶縁層１２６はテーパを有していてもよく、逆テーパとすることもできる。
【００５６】
第１のＥＬ層１０６は、少なくとも第１の発光層１２０が含まれていればよい。そのほか
、正孔輸送性の高い物質を含む層、電子輸送性の高い物質を含む層、正孔注入性の高い物
質を含む層、電子注入性の高い物質を含む層、バイポーラ性の物質（正孔輸送性及び電子
輸送性が高い物質）を含む層等を適宜組み合わせた積層構造を構成することができる。例
えば、第１のＥＬ層１０６として、正孔注入層、正孔輸送層、第１の発光層１２０、電子
輸送層、電子注入層の積層構造とすることができる。なお、当然のことながら、第１の反
射性を有する電極１０２ａ及び第２の反射性を有する電極１０２ｂを陰極として用いる場
合には、陰極側から順に、電子注入層、電子輸送層、第１の発光層１２０、正孔輸送層、
正孔注入層の積層構造とすればよい。
【００５７】
正孔注入層は、正孔注入性の高い物質を含む層である。正孔注入性の高い物質としては、
例えば、モリブデン酸化物、チタン酸化物、バナジウム酸化物、レニウム酸化物、ルテニ
ウム酸化物、クロム酸化物、ジルコニウム酸化物、ハフニウム酸化物、タンタル酸化物、
銀酸化物、タングステン酸化物、マンガン酸化物等の金属酸化物を用いることができる。
また、フタロシアニン（略称：Ｈ２Ｐｃ）、銅（ＩＩ）フタロシアニン（略称：ＣｕＰｃ
）等のフタロシアニン系の化合物を用いることができる。
【００５８】
また、低分子の有機化合物である４，４’，４’’−トリス（Ｎ，Ｎ−ジフェニルアミノ
）トリフェニルアミン（略称：ＴＤＡＴＡ）、４，４’，４’’−トリス［Ｎ−（３−メ
チルフェニル）−Ｎ−フェニルアミノ］トリフェニルアミン（略称：ＭＴＤＡＴＡ）、４
，４’−ビス［Ｎ−（４−ジフェニルアミノフェニル）−Ｎ−フェニルアミノ］ビフェニ
ル（略称：ＤＰＡＢ）、４，４’−ビス（Ｎ−｛４−［Ｎ’−（３−メチルフェニル）−
Ｎ’−フェニルアミノ］フェニル｝−Ｎ−フェニルアミノ）ビフェニル（略称：ＤＮＴＰ
Ｄ）、１，３，５−トリス［Ｎ−（４−ジフェニルアミノフェニル）−Ｎ−フェニルアミ
ノ］ベンゼン（略称：ＤＰＡ３Ｂ）、３−［Ｎ−（９−フェニルカルバゾール−３−イル
）−Ｎ−フェニルアミノ］−９−フェニルカルバゾール（略称：ＰＣｚＰＣＡ１）、３，
６−ビス［Ｎ−（９−フェニルカルバゾール−３−イル）−Ｎ−フェニルアミノ］−９−
フェニルカルバゾール（略称：ＰＣｚＰＣＡ２）、３−［Ｎ−（１−ナフチル）−Ｎ−（
９−フェニルカルバゾール−３−イル）アミノ］−９−フェニルカルバゾール（略称：Ｐ
ＣｚＰＣＮ１）等の芳香族アミン化合物等を用いることができる。
【００５９】
さらに、高分子化合物（オリゴマー、デンドリマー、ポリマー等）を用いることもできる
。例えば、ポリ（Ｎ−ビニルカルバゾール）（略称：ＰＶＫ）、ポリ（４−ビニルトリフ
ェニルアミン）（略称：ＰＶＴＰＡ）、ポリ［Ｎ−（４−｛Ｎ’−［４−（４−ジフェニ
ルアミノ）フェニル］フェニル−Ｎ’−フェニルアミノ｝フェニル）メタクリルアミド］
（略称：ＰＴＰＤＭＡ）、ポリ［Ｎ，Ｎ’−ビス（４−ブチルフェニル）−Ｎ，Ｎ’−ビ
ス（フェニル）ベンジジン］（略称：Ｐｏｌｙ−ＴＰＤ）などの高分子化合物が挙げられ
る。また、ポリ（３，４−エチレンジオキシチオフェン）／ポリ（スチレンスルホン酸）
（ＰＥＤＯＴ／ＰＳＳ）、ポリアニリン／ポリ（スチレンスルホン酸）（ＰＡｎｉ／ＰＳ
Ｓ）等の酸を添加した高分子化合物を用いることができる。
【００６０】
特に、正孔注入層として、正孔輸送性の高い有機化合物にアクセプター性物質を含有させ
た複合材料を用いることが好ましい。正孔輸送性の高い物質にアクセプター性物質を含有
させた複合材料を用いることにより、陽極からの正孔注入性を良好にし、発光素子の駆動
電圧を低減することができる。これらの複合材料は、正孔輸送性の高い物質とアクセプタ
ー物質とを共蒸着することにより形成することができる。該複合材料を用いて正孔注入層
を形成することにより、陽極から第１のＥＬ層１０６への正孔注入が容易となる。
【００６１】
複合材料に用いる有機化合物としては、芳香族アミン化合物、カルバゾール誘導体、芳香
族炭化水素、高分子化合物（オリゴマー、デンドリマー、ポリマー等）など、種々の化合
物を用いることができる。なお、複合材料に用いる有機化合物としては、正孔輸送性の高
い有機化合物であることが好ましい。具体的には、１０−６ｃｍ２／Ｖｓ以上の正孔移動
度を有する物質であることが好ましい。但し、電子よりも正孔の輸送性の高い物質であれ
ば、これら以外のものを用いてもよい。以下では、複合材料に用いることのできる有機化
合物を具体的に列挙する。
【００６２】
複合材料に用いることのできる有機化合物としては、例えば、ＴＤＡＴＡ、ＭＴＤＡＴＡ
、ＤＰＡＢ、ＤＮＴＰＤ、ＤＰＡ３Ｂ、ＰＣｚＰＣＡ１、ＰＣｚＰＣＡ２、ＰＣｚＰＣＮ
１、４，４’−ビス［Ｎ−（１−ナフチル）−Ｎ−フェニルアミノ］ビフェニル（略称：
ＮＰＢ又はα−ＮＰＤ）、Ｎ，Ｎ’−ビス（３−メチルフェニル）−Ｎ，Ｎ’−ジフェニ
ル−［１，１’−ビフェニル］−４，４’−ジアミン（略称：ＴＰＤ）、４−フェニル−
４’−（９−フェニルフルオレン−９−イル）トリフェニルアミン（略称：ＢＰＡＦＬＰ
）等の芳香族アミン化合物や、４，４’−ジ（Ｎ−カルバゾリル）ビフェニル（略称：Ｃ
ＢＰ）、１，３，５−トリス［４−（Ｎ−カルバゾリル）フェニル］ベンゼン（略称：Ｔ
ＣＰＢ）、９−［４−（１０−フェニル−９−アントリル）フェニル］−９Ｈ−カルバゾ
ール（略称：ＣｚＰＡ）、９−フェニル−３−［４−（１０−フェニル−９−アントリル
）フェニル］−９Ｈ−カルバゾール（略称：ＰＣｚＰＡ）、１，４−ビス［４−（Ｎ−カ
ルバゾリル）フェニル］−２，３，５，６−テトラフェニルベンゼン等のカルバゾール誘
導体を用いることができる。
【００６３】
また、２−ｔｅｒｔ−ブチル−９，１０−ジ（２−ナフチル）アントラセン（略称：ｔ−
ＢｕＤＮＡ）、２−ｔｅｒｔ−ブチル−９，１０−ジ（１−ナフチル）アントラセン、９
，１０−ビス（３，５−ジフェニルフェニル）アントラセン（略称：ＤＰＰＡ）、２−ｔ
ｅｒｔ−ブチル−９，１０−ビス（４−フェニルフェニル）アントラセン（略称：ｔ−Ｂ
ｕＤＢＡ）、９，１０−ジ（２−ナフチル）アントラセン（略称：ＤＮＡ）、９，１０−
ジフェニルアントラセン（略称：ＤＰＡｎｔｈ）、２−ｔｅｒｔ−ブチルアントラセン（
略称：ｔ−ＢｕＡｎｔｈ）、９，１０−ビス（４−メチル−１−ナフチル）アントラセン
（略称：ＤＭＮＡ）、９，１０−ビス［２−（１−ナフチル）フェニル］−２−ｔｅｒｔ
−ブチルアントラセン、９，１０−ビス［２−（１−ナフチル）フェニル］アントラセン
、２，３，６，７−テトラメチル−９，１０−ジ（１−ナフチル）アントラセン等の芳香
族炭化水素化合物を用いることができる。
【００６４】
さらに、２，３，６，７−テトラメチル−９，１０−ジ（２−ナフチル）アントラセン、
９，９’−ビアントリル、１０，１０’−ジフェニル−９，９’−ビアントリル、１０，
１０’−ビス（２−フェニルフェニル）−９，９’−ビアントリル、１０，１０’−ビス
［（２，３，４，５，６−ペンタフェニル）フェニル］−９，９’−ビアントリル、アン
トラセン、テトラセン、ルブレン、ペリレン、２，５，８，１１−テトラ（ｔｅｒｔ−ブ
チル）ペリレン、ペンタセン、コロネン、４，４’−ビス（２，２−ジフェニルビニル）
ビフェニル（略称：ＤＰＶＢｉ）、９，１０−ビス［４−（２，２−ジフェニルビニル）
フェニル］アントラセン（略称：ＤＰＶＰＡ）等の芳香族炭化水素化合物を用いることが
できる。
【００６５】
また、電子受容体としては、７，７，８，８−テトラシアノ−２，３，５，６−テトラフ
ルオロキノジメタン（略称：Ｆ４−ＴＣＮＱ）、クロラニル等の有機化合物や、遷移金属
酸化物を挙げることができる。また、元素周期表における第４族乃至第８族に属する金属
の酸化物を挙げることができる。具体的には、酸化バナジウム、酸化ニオブ、酸化タンタ
ル、酸化クロム、酸化モリブデン、酸化タングステン、酸化マンガン、酸化レニウムは電
子受容性が高いため好ましい。中でも特に、酸化モリブデンは大気中でも安定であり、吸
湿性が低く、扱いやすいため好ましい。
【００６６】
なお、上述したＰＶＫ、ＰＶＴＰＡ、ＰＴＰＤＭＡ、Ｐｏｌｙ−ＴＰＤ等の高分子化合物
と、上述した電子受容体を用いて複合材料を形成し、正孔注入層に用いてもよい。
【００６７】
なお、第１のＥＬ層１０６に上述の複合材料を含む層を設ける場合、当該複合材料を含む
層の膜厚を調整することによって、第１の反射光の光路長を調整してもよい。この場合、
第１の透光性を有する導電層１０４ａは必ずしも設けなくともよい。
【００６８】
正孔輸送層は、正孔輸送性の高い物質を含む層である。正孔輸送性の高い物質としては、
例えば、ＮＰＢ、ＴＰＤ、ＢＰＡＦＬＰ、４，４’−ビス［Ｎ−（９，９−ジメチルフル
オレン−２−イル）−Ｎ−フェニルアミノ］ビフェニル（略称：ＤＦＬＤＰＢｉ）、４，
４’−ビス［Ｎ−（スピロ−９，９’−ビフルオレン−２−イル）−Ｎ―フェニルアミノ
］ビフェニル（略称：ＢＳＰＢ）等の芳香族アミン化合物を用いることができる。ここに
述べた物質は、主に１０−６ｃｍ２／Ｖｓ以上の正孔移動度を有する物質である。但し、
電子よりも正孔の輸送性の高い物質であれば、これら以外のものを用いてもよい。なお、
正孔輸送性の高い物質を含む層は、単層のものだけでなく、上記物質からなる層が二層以
上積層したものとしてもよい。
【００６９】
また、正孔輸送層には、ＣＢＰ、ＣｚＰＡ、ＰＣｚＰＡのようなカルバゾール誘導体や、
ｔ−ＢｕＤＮＡ、ＤＮＡ、ＤＰＡｎｔｈのようなアントラセン誘導体を用いても良い。
【００７０】
また、正孔輸送層には、ＰＶＫ、ＰＶＴＰＡ、ＰＴＰＤＭＡ、Ｐｏｌｙ−ＴＰＤなどの高
分子化合物を用いることもできる。
【００７１】
第１の発光層１２０は、発光性の有機化合物を含む層である。発光性の有機化合物として
は、例えば、蛍光を発光する蛍光性化合物や燐光を発光する燐光性化合物を用いることが
できる。
【００７２】
第１の発光層１２０に用いることができる蛍光性化合物としては、例えば、青色系の発光
材料として、Ｎ，Ｎ’−ビス［４−（９Ｈ−カルバゾール−９−イル）フェニル］−Ｎ，
Ｎ’−ジフェニルスチルベン−４，４’−ジアミン（略称：ＹＧＡ２Ｓ）、４−（９Ｈ−
カルバゾール−９−イル）−４’−（１０−フェニル−９−アントリル）トリフェニルア
ミン（略称：ＹＧＡＰＡ）、４−（１０−フェニル−９−アントリル）−４’−（９−フ
ェニル−９Ｈ−カルバゾール−３−イル）トリフェニルアミン（略称：ＰＣＢＡＰＡ）な
どが挙げられる。また、緑色系の発光材料として、Ｎ−（９，１０−ジフェニル−２−ア
ントリル）−Ｎ，９−ジフェニル−９Ｈ−カルバゾール−３−アミン（略称：２ＰＣＡＰ
Ａ）、Ｎ−［９，１０−ビス（１，１’−ビフェニル−２−イル）−２−アントリル］−
Ｎ，９−ジフェニル−９Ｈ−カルバゾール−３−アミン（略称：２ＰＣＡＢＰｈＡ）、Ｎ
−（９，１０−ジフェニル−２−アントリル）−Ｎ，Ｎ’，Ｎ’−トリフェニル−１，４
−フェニレンジアミン（略称：２ＤＰＡＰＡ）、Ｎ−［９，１０−ビス（１，１’−ビフ
ェニル−２−イル）−２−アントリル］−Ｎ，Ｎ’，Ｎ’−トリフェニル−１，４−フェ
ニレンジアミン（略称：２ＤＰＡＢＰｈＡ）、Ｎ−［９，１０−ビス（１，１’−ビフェ
ニル−２−イル）］−Ｎ−［４−（９Ｈ−カルバゾール−９−イル）フェニル］−Ｎ−フ
ェニルアントラセン−２−アミン（略称：２ＹＧＡＢＰｈＡ）、Ｎ，Ｎ，９−トリフェニ
ルアントラセン−９−アミン（略称：ＤＰｈＡＰｈＡ）などが挙げられる。また、黄色系
の発光材料として、ルブレン、５，１２−ビス（１，１’−ビフェニル−４−イル）−６
，１１−ジフェニルテトラセン（略称：ＢＰＴ）などが挙げられる。また、赤色系の発光
材料として、Ｎ，Ｎ，Ｎ’，Ｎ’−テトラキス（４−メチルフェニル）テトラセン−５，
１１−ジアミン（略称：ｐ−ｍＰｈＴＤ）、７，１４−ジフェニル−Ｎ，Ｎ，Ｎ’，Ｎ’
−テトラキス（４−メチルフェニル）アセナフト［１，２−ａ］フルオランテン−３，１
０−ジアミン（略称：ｐ−ｍＰｈＡＦＤ）などが挙げられる。
【００７３】
また、第１の発光層１２０に用いることができる燐光性化合物としては、例えば、青色系
の発光材料として、ビス［２−（４’，６’−ジフルオロフェニル）ピリジナト−Ｎ，Ｃ
２’］イリジウム（ＩＩＩ）テトラキス（１−ピラゾリル）ボラート（略称：ＦＩｒ６）
、ビス［２−（４’，６’−ジフルオロフェニル）ピリジナト−Ｎ，Ｃ２’］イリジウム
（ＩＩＩ）ピコリナート（略称：ＦＩｒｐｉｃ）、ビス｛２−［３’，５’−ビス（トリ
フルオロメチル）フェニル］ピリジナト−Ｎ，Ｃ２’｝イリジウム（ＩＩＩ）ピコリナー
ト（略称：Ｉｒ（ＣＦ３ｐｐｙ）２（ｐｉｃ））、ビス［２−（４’，６’−ジフルオロ
フェニル）ピリジナト−Ｎ，Ｃ２’］イリジウム（ＩＩＩ）アセチルアセトナート（略称
：ＦＩｒ（ａｃａｃ））などが挙げられる。また、緑色系の発光材料として、トリス（２
−フェニルピリジナト−Ｎ，Ｃ２’）イリジウム（ＩＩＩ）（略称：Ｉｒ（ｐｐｙ）３）
、ビス（２−フェニルピリジナト−Ｎ，Ｃ２’）イリジウム（ＩＩＩ）アセチルアセトナ
ート（略称：Ｉｒ（ｐｐｙ）２（ａｃａｃ））、ビス（１，２−ジフェニル−１Ｈ−ベン
ゾイミダゾラト）イリジウム（ＩＩＩ）アセチルアセトナート（略称：Ｉｒ（ｐｂｉ）２
（ａｃａｃ））、ビス（ベンゾ［ｈ］キノリナト）イリジウム（ＩＩＩ）アセチルアセト
ナート（略称：Ｉｒ（ｂｚｑ）２（ａｃａｃ））、トリス（ベンゾ［ｈ］キノリナト）イ
リジウム（ＩＩＩ）（略称：Ｉｒ（ｂｚｑ）３）などが挙げられる。また、黄色系の発光
材料として、ビス（２，４−ジフェニル−１，３−オキサゾラト−Ｎ，Ｃ２’）イリジウ
ム（ＩＩＩ）アセチルアセトナート（略称：Ｉｒ（ｄｐｏ）２（ａｃａｃ））、ビス［２
−（４’−パーフルオロフェニルフェニル）ピリジナト］イリジウム（ＩＩＩ）アセチル
アセトナート（略称：Ｉｒ（ｐ−ＰＦ−ｐｈ）２（ａｃａｃ））、ビス（２−フェニルベ
ンゾチアゾラト−Ｎ，Ｃ２’）イリジウム（ＩＩＩ）アセチルアセトナート（略称：Ｉｒ
（ｂｔ）２（ａｃａｃ））、（アセチルアセトナト）ビス［２，３−ビス（４−フルオロ
フェニル）−５−メチルピラジナト］イリジウム（ＩＩＩ）（略称：Ｉｒ（Ｆｄｐｐｒ−
Ｍｅ）２（ａｃａｃ））、（アセチルアセトナト）ビス｛２−（４−メトキシフェニル）
−３，５−ジメチルピラジナト｝イリジウム（ＩＩＩ）（略称：Ｉｒ（ｄｍｍｏｐｐｒ）
２（ａｃａｃ））などが挙げられる。また、橙色系の発光材料として、トリス（２−フェ
ニルキノリナト−Ｎ，Ｃ２’）イリジウム（ＩＩＩ）（略称：Ｉｒ（ｐｑ）３）、ビス（
２−フェニルキノリナト−Ｎ，Ｃ２’）イリジウム（ＩＩＩ）アセチルアセトナート（略
称：Ｉｒ（ｐｑ）２（ａｃａｃ））、（アセチルアセトナト）ビス（３，５−ジメチル−
２−フェニルピラジナト）イリジウム（ＩＩＩ）（略称：Ｉｒ（ｍｐｐｒ−Ｍｅ）２（ａ
ｃａｃ））、（アセチルアセトナト）ビス（５−イソプロピル−３−メチル−２−フェニ
ルピラジナト）イリジウム（ＩＩＩ）（略称：Ｉｒ（ｍｐｐｒ−ｉＰｒ）２（ａｃａｃ）
）などが挙げられる。また、赤色系の発光材料として、ビス［２−（２’−ベンゾ［４，
５−α］チエニル）ピリジナト−Ｎ，Ｃ３’］イリジウム（ＩＩＩ）アセチルアセトナー
ト（略称：Ｉｒ（ｂｔｐ）２（ａｃａｃ））、ビス（１−フェニルイソキノリナト−Ｎ，
Ｃ２’）イリジウム（ＩＩＩ）アセチルアセトナート（略称：Ｉｒ（ｐｉｑ）２（ａｃａ
ｃ））、（アセチルアセトナト）ビス［２，３−ビス（４−フルオロフェニル）キノキサ
リナト］イリジウム（ＩＩＩ）（略称：Ｉｒ（Ｆｄｐｑ）２（ａｃａｃ））、（アセチル
アセトナト）ビス（２，３，５−トリフェニルピラジナト）イリジウム（ＩＩＩ）（略称
：Ｉｒ（ｔｐｐｒ）２（ａｃａｃ））、（ジピバロイルメタナト）ビス（２，３，５−ト
リフェニルピラジナト）イリジウム（ＩＩＩ）（略称：Ｉｒ（ｔｐｐｒ）２（ｄｐｍ））
、２，３，７，８，１２，１３，１７，１８−オクタエチル−２１Ｈ，２３Ｈ−ポルフィ
リン白金（ＩＩ）（略称：ＰｔＯＥＰ）等の有機金属錯体が挙げられる。また、トリス（
アセチルアセトナト）（モノフェナントロリン）テルビウム（ＩＩＩ）（略称：Ｔｂ（ａ
ｃａｃ）３（Ｐｈｅｎ））、トリス（１，３−ジフェニル−１，３−プロパンジオナト）
（モノフェナントロリン）ユーロピウム（ＩＩＩ）（略称：Ｅｕ（ＤＢＭ）３（Ｐｈｅｎ
））、トリス［１−（２−テノイル）−３，３，３−トリフルオロアセトナト］（モノフ
ェナントロリン）ユーロピウム（ＩＩＩ）（略称：Ｅｕ（ＴＴＡ）３（Ｐｈｅｎ））等の
希土類金属錯体は、希土類金属イオンからの発光（異なる多重度間の電子遷移）であるた
め、燐光性化合物として用いることができる。
【００７４】
なお、第１の発光層１２０としては、上述した発光性の有機化合物（ゲスト材料）を他の
物質（ホスト材料）に分散させた構成としてもよい。ホスト材料としては、各種のものを
用いることができ、発光性の物質よりも最低空軌道準位（ＬＵＭＯ準位）が高く、最高被
占有軌道準位（ＨＯＭＯ準位）が低い物質を用いることが好ましい。
【００７５】
ホスト材料としては、具体的には、トリス（８−キノリノラト）アルミニウム（ＩＩＩ）
（略称：Ａｌｑ）、トリス（４−メチル−８−キノリノラト）アルミニウム（ＩＩＩ）（
略称：Ａｌｍｑ３）、ビス（１０−ヒドロキシベンゾ［ｈ］キノリナト）ベリリウム（Ｉ
Ｉ）（略称：ＢｅＢｑ２）、ビス（２−メチル−８−キノリノラト）（４−フェニルフェ
ノラト）アルミニウム（ＩＩＩ）（略称：ＢＡｌｑ）、ビス（８−キノリノラト）亜鉛（
ＩＩ）（略称：Ｚｎｑ）、ビス［２−（２−ベンゾオキサゾリル）フェノラト］亜鉛（Ｉ
Ｉ）（略称：ＺｎＰＢＯ）、ビス［２−（２−ベンゾチアゾリル）フェノラト］亜鉛（Ｉ
Ｉ）（略称：ＺｎＢＴＺ）などの金属錯体、２−（４−ビフェニリル）−５−（４−ｔｅ
ｒｔ−ブチルフェニル）−１，３，４−オキサジアゾール（略称：ＰＢＤ）、１，３−ビ
ス［５−（ｐ−ｔｅｒｔ−ブチルフェニル）−１，３，４−オキサジアゾール−２−イル
］ベンゼン（略称：ＯＸＤ−７）、３−（４−ビフェニリル）−４−フェニル−５−（４
−ｔｅｒｔ−ブチルフェニル）−１，２，４−トリアゾール（略称：ＴＡＺ）、２，２’
，２’’−（１，３，５−ベンゼントリイル）トリス（１−フェニル−１Ｈ−ベンゾイミ
ダゾール）（略称：ＴＰＢＩ）、バソフェナントロリン（略称：ＢＰｈｅｎ）、バソキュ
プロイン（略称：ＢＣＰ）などの複素環化合物や、９−［４−（１０−フェニル−９−ア
ントリル）フェニル］−９Ｈ−カルバゾール（略称：ＣｚＰＡ）、３，６−ジフェニル−
９−［４−（１０−フェニル−９−アントリル）フェニル］−９Ｈ−カルバゾール（略称
：ＤＰＣｚＰＡ）、９，１０−ビス（３，５−ジフェニルフェニル）アントラセン（略称
：ＤＰＰＡ）、９，１０−ジ（２−ナフチル）アントラセン（略称：ＤＮＡ）、２−ｔｅ
ｒｔ−ブチル−９，１０−ジ（２−ナフチル）アントラセン（略称：ｔ−ＢｕＤＮＡ）、
９，９’−ビアントリル（略称：ＢＡＮＴ）、９，９’−（スチルベン−３，３’−ジイ
ル）ジフェナントレン（略称：ＤＰＮＳ）、９，９’−（スチルベン−４，４’−ジイル
）ジフェナントレン（略称：ＤＰＮＳ２）、３，３’，３’’−（ベンゼン−１，３，５
−トリイル）トリピレン（略称：ＴＰＢ３）、９，１０−ジフェニルアントラセン（略称
：ＤＰＡｎｔｈ）、６，１２−ジメトキシ−５，１１−ジフェニルクリセンなどの縮合芳
香族化合物、Ｎ，Ｎ−ジフェニル−９−［４−（１０−フェニル−９−アントリル）フェ
ニル］−９Ｈ−カルバゾール−３−アミン（略称：ＣｚＡ１ＰＡ）、４−（１０−フェニ
ル−９−アントリル）トリフェニルアミン（略称：ＤＰｈＰＡ）、Ｎ，９−ジフェニル−
Ｎ−［４−（１０−フェニル−９−アントリル）フェニル］−９Ｈ−カルバゾール−３−
アミン（略称：ＰＣＡＰＡ）、Ｎ，９−ジフェニル−Ｎ−｛４−［４−（１０−フェニル
−９−アントリル）フェニル］フェニル｝−９Ｈ−カルバゾール−３−アミン（略称：Ｐ
ＣＡＰＢＡ）、Ｎ−（９，１０−ジフェニル−２−アントリル）−Ｎ，９−ジフェニル−
９Ｈ−カルバゾール−３−アミン（略称：２ＰＣＡＰＡ）、ＮＰＢ（またはα−ＮＰＤ）
、ＴＰＤ、ＤＦＬＤＰＢｉ、ＢＳＰＢなどの芳香族アミン化合物などを用いることができ
る。
【００７６】
また、ホスト材料は複数種用いることができる。例えば、結晶化を抑制するためにルブレ
ン等の結晶化を抑制する物質をさらに添加してもよい。また、ゲスト材料へのエネルギー
移動をより効率良く行うためにＮＰＢ、あるいはＡｌｑ等をさらに添加してもよい。
【００７７】
ゲスト材料をホスト材料に分散させた構成とすることにより、第１の発光層１２０の結晶
化を抑制することができる。また、ゲスト材料の濃度が高いことによる濃度消光を抑制す
ることができる。
【００７８】
また、第１の発光層１２０として高分子化合物を用いることができる。具体的には、青色
系の発光材料として、ポリ（９，９−ジオクチルフルオレン−２，７−ジイル）（略称：
ＰＦＯ）、ポリ［（９，９−ジオクチルフルオレン−２，７−ジイル）−ｃｏ−（２，５
−ジメトキシベンゼン−１，４−ジイル）］（略称：ＰＦ−ＤＭＯＰ）、ポリ｛（９，９
−ジオクチルフルオレン−２，７−ジイル）−ｃｏ−［Ｎ，Ｎ’−ジ−（ｐ−ブチルフェ
ニル）−１，４−ジアミノベンゼン］｝（略称：ＴＡＢ−ＰＦＨ）などが挙げられる。ま
た、緑色系の発光材料として、ポリ（ｐ−フェニレンビニレン）（略称：ＰＰＶ）、ポリ
［（９，９−ジヘキシルフルオレン−２，７−ジイル）−ａｌｔ−ｃｏ−（ベンゾ［２，
１，３］チアジアゾール−４，７−ジイル）］（略称：ＰＦＢＴ）、ポリ［（９，９−ジ
オクチル−２，７−ジビニレンフルオレニレン）−ａｌｔ−ｃｏ−（２−メトキシ−５−
（２−エチルヘキシロキシ）−１，４−フェニレン）］などが挙げられる。また、橙色〜
赤色系の発光材料として、ポリ［２−メトキシ−５−（２’−エチルヘキソキシ）−１，
４−フェニレンビニレン］（略称：ＭＥＨ−ＰＰＶ）、ポリ（３−ブチルチオフェン−２
，５−ジイル）（略称：Ｒ４−ＰＡＴ）、ポリ｛［９，９−ジヘキシル−２，７−ビス（
１−シアノビニレン）フルオレニレン］−ａｌｔ−ｃｏ−［２，５−ビス（Ｎ，Ｎ’−ジ
フェニルアミノ）−１，４−フェニレン］｝、ポリ｛［２−メトキシ−５−（２−エチル
ヘキシロキシ）−１，４−ビス（１−シアノビニレンフェニレン）］−ａｌｔ−ｃｏ−［
２，５−ビス（Ｎ，Ｎ’−ジフェニルアミノ）−１，４−フェニレン］｝（略称：ＣＮ−
ＰＰＶ−ＤＰＤ）などが挙げられる。
【００７９】
なお、第１のＥＬ層１０６は、発光層を２層以上含む構成としてもよい。
【００８０】
電子輸送層は、電子輸送性の高い物質を含む層である。電子輸送性の高い物質としては、
例えば、トリス（８−キノリノラト）アルミニウム（略称：Ａｌｑ）、トリス（４−メチ
ル−８−キノリノラト）アルミニウム（略称：Ａｌｍｑ３）、ビス（１０−ヒドロキシベ
ンゾ［ｈ］キノリナト）ベリリウム（略称：ＢｅＢｑ２）、ビス（２−メチル−８−キノ
リノラト）（４−フェニルフェノラト）アルミニウム（略称：ＢＡｌｑ）など、キノリン
骨格又はベンゾキノリン骨格を有する金属錯体等が挙げられる。また、この他ビス［２−
（２−ヒドロキシフェニル）ベンゾオキサゾラト］亜鉛（略称：Ｚｎ（ＢＯＸ）２）、ビ
ス［２−（２−ヒドロキシフェニル）ベンゾチアゾラト］亜鉛（略称：Ｚｎ（ＢＴＺ）２
）などのオキサゾール系、チアゾール系配位子を有する金属錯体なども用いることができ
る。さらに、金属錯体以外にも、２−（４−ビフェニリル）−５−（４−ｔｅｒｔ−ブチ
ルフェニル）−１，３，４−オキサジアゾール（略称：ＰＢＤ）や、１，３−ビス［５−
（ｐ−ｔｅｒｔ−ブチルフェニル）−１，３，４−オキサジアゾール−２−イル］ベンゼ
ン（略称：ＯＸＤ−７）、３−（４−ビフェニリル）−４−フェニル−５−（４−ｔｅｒ
ｔ−ブチルフェニル）−１，２，４−トリアゾール（略称：ＴＡＺ）、バソフェナントロ
リン（略称：ＢＰｈｅｎ）、バソキュプロイン（略称：ＢＣＰ）なども用いることができ
る。ここに述べた物質は、主に１０−６ｃｍ２／Ｖｓ以上の電子移動度を有する物質であ
る。また、電子輸送層は、単層のものだけでなく、上記物質からなる層が二層以上積層し
たものとしてもよい。
【００８１】
電子注入層は、電子注入性の高い物質を含む層である。電子注入層には、リチウム、セシ
ウム、カルシウム、フッ化リチウム、フッ化セシウム、フッ化カルシウム、リチウム酸化
物等のようなアルカリ金属、アルカリ土類金属、又はそれらの化合物を用いることができ
る。また、フッ化エルビウムのような希土類金属化合物を用いることができる。また、上
述した電子輸送層を構成する物質を用いることもできる。
【００８２】
電荷発生層１０８は、発光素子に電圧を印加することで電荷が発生し、陰極側のＥＬ層に
正孔を注入し、陽極側のＥＬ層に電子を注入する機能を有する。
【００８３】
電荷発生層１０８は上述の複合材料で形成することができる。また、電荷発生層１０８は
複合材料からなる層と他の材料からなる層との積層構造でもよい。この場合、他の材料か
らなる層としては、電子供与性物質と電子輸送性の高い物質とを含む層や、透明導電膜か
らなる層などを用いることができる。このような構成を有する発光素子は、エネルギーの
移動や消光などの問題が起こり難く、材料の選択の幅が広がることで高い発光効率と長い
寿命とを併せ持つ発光素子とすることが容易である。また、一方のＥＬ層で燐光発光、他
方で蛍光発光を得ることも容易である。
【００８４】
図１に示すように積層されるＥＬ層の間に電荷発生層を配置すると、電流密度を低く保っ
たまま、高輝度でありながら長寿命な素子とできる。また、電極材料の抵抗による電圧降
下を小さくできるので、大面積での均一発光が可能となる。
【００８５】
第２のＥＬ層１１０は、少なくとも第２の発光層１２２を含めばよい。そのほか、正孔輸
送性の高い物質を含む層、電子輸送性の高い物質を含む層、正孔注入性の高い物質を含む
層、電子注入性の高い物質を含む層、バイポーラ性の物質（正孔輸送性及び電子輸送性が
高い物質）を含む層等を適宜組み合わせた積層構造を構成することができる。また、第１
のＥＬ層１０６と同様の構成としてもよいし、第１のＥＬ層１０６とは異なる積層構造を
有する構成としてもよい。例えば、第２のＥＬ層１１０として、正孔注入層、正孔輸送層
、第２の発光層１２２、電子輸送層、電子注入バッファー層、電子リレー層、及び透光性
を有する電極１１２と接する複合材料層を有する積層構造とすることができる。なお、第
２のＥＬ層１１０は、発光層を２層以上含む構成としてもよい。
【００８６】
透光性を有する電極１１２と接する複合材料層を設けることで、特にスパッタリング法を
用いて透光性を有する電極１１２を形成する際に、第２のＥＬ層１１０が受けるダメージ
を低減することができるため、好ましい。複合材料層は、前述の、正孔輸送性の高い有機
化合物にアクセプター性物質を含有させた複合材料を用いることができる。
【００８７】
さらに、電子注入バッファー層を設けることで、複合材料層と電子輸送層との間の注入障
壁を緩和することができるため、複合材料層で生じた電子を電子輸送層に容易に注入する
ことができる。
【００８８】
電子注入バッファー層には、アルカリ金属、アルカリ土類金属、希土類金属、及びこれら
の化合物（アルカリ金属化合物（酸化リチウム等の酸化物、ハロゲン化物、炭酸リチウム
や炭酸セシウム等の炭酸塩を含む）、アルカリ土類金属化合物（酸化物、ハロゲン化物、
炭酸塩を含む）、または希土類金属の化合物（酸化物、ハロゲン化物、炭酸塩を含む））
等の電子注入性の高い物質を用いることが可能である。
【００８９】
また、電子注入バッファー層が、電子輸送性の高い物質とドナー性物質を含んで形成され
る場合には、電子輸送性の高い物質に対して質量比で、０．００１以上０．１以下の比率
でドナー性物質を添加することが好ましい。なお、ドナー性物質としては、アルカリ金属
、アルカリ土類金属、希土類金属、およびこれらの化合物（アルカリ金属化合物（酸化リ
チウム等の酸化物、ハロゲン化物、炭酸リチウムや炭酸セシウム等の炭酸塩を含む）、ア
ルカリ土類金属化合物（酸化物、ハロゲン化物、炭酸塩を含む）、または希土類金属の化
合物（酸化物、ハロゲン化物、炭酸塩を含む））の他、テトラチアナフタセン（略称：Ｔ
ＴＮ）、ニッケロセン、デカメチルニッケロセン等の有機化合物を用いることもできる。
なお、電子輸送性の高い物質としては、先に説明した電子輸送層の材料と同様の材料を用
いて形成することができる。
【００９０】
さらに、電子注入バッファー層と複合材料層との間に、電子リレー層を形成することが好
ましい。電子リレー層は、必ずしも設ける必要は無いが、電子輸送性の高い電子リレー層
を設けることで、電子注入バッファー層へ電子を速やかに送ることが可能となる。
【００９１】
複合材料層と電子注入バッファー層との間に電子リレー層が挟まれた構造は、複合材料層
に含まれるアクセプター性物質と、電子注入バッファー層に含まれるドナー性物質とが相
互作用を受けにくく、互いの機能を阻害しにくい構造である。したがって、駆動電圧の上
昇を防ぐことができる。
【００９２】
電子リレー層は、電子輸送性の高い物質を含み、該電子輸送性の高い物質のＬＵＭＯ準位
は、複合材料層に含まれるアクセプター性物質のＬＵＭＯ準位と、電子輸送層に含まれる
電子輸送性の高い物質のＬＵＭＯ準位との間となるように形成する。また、電子リレー層
がドナー性物質を含む場合には、当該ドナー性物質のドナー準位も複合材料層におけるア
クセプター性物質のＬＵＭＯ準位と、電子輸送層に含まれる電子輸送性の高い物質のＬＵ
ＭＯ準位との間となるようにする。具体的なエネルギー準位の数値としては、電子リレー
層に含まれる電子輸送性の高い物質のＬＵＭＯ準位は−５．０ｅＶ以上、好ましくは−５
．０ｅＶ以上−３．０ｅＶ以下とするとよい。
【００９３】
電子リレー層に含まれる電子輸送性の高い物質としてはフタロシアニン系の材料又は金属
−酸素結合と芳香族配位子を有する金属錯体を用いることが好ましい。
【００９４】
電子リレー層に含まれるフタロシアニン系材料としては、具体的にはＣｕＰｃ、ＳｎＰｃ
（Ｐｈｔｈａｌｏｃｙａｎｉｎｅ  ｔｉｎ（ＩＩ）  ｃｏｍｐｌｅｘ）、ＺｎＰｃ（Ｐｈ
ｔｈａｌｏｃｙａｎｉｎｅ  ｚｉｎｃ  ｃｏｍｐｌｅｘ）、ＣｏＰｃ（Ｃｏｂａｌｔ（Ｉ
Ｉ）ｐｈｔｈａｌｏｃｙａｎｉｎｅ，  β−ｆｏｒｍ）、ＦｅＰｃ（Ｐｈｔｈａｌｏｃｙ
ａｎｉｎｅ  Ｉｒｏｎ）及びＰｈＯ−ＶＯＰｃ（Ｖａｎａｄｙｌ  ２，９，１６，２３−
ｔｅｔｒａｐｈｅｎｏｘｙ−２９Ｈ，３１Ｈ−ｐｈｔｈａｌｏｃｙａｎｉｎｅ）のいずれ
かを用いることが好ましい。
【００９５】
電子リレー層に含まれる金属−酸素結合と芳香族配位子を有する金属錯体としては、金属
−酸素の二重結合を有する金属錯体を用いることが好ましい。金属−酸素の二重結合はア
クセプター性（電子を受容しやすい性質）を有するため、電子の移動（授受）がより容易
になる。また、金属−酸素の二重結合を有する金属錯体は安定であると考えられる。した
がって、金属−酸素の二重結合を有する金属錯体を用いることにより発光素子を低電圧で
より安定に駆動することが可能になる。
【００９６】
金属−酸素結合と芳香族配位子を有する金属錯体としてはフタロシアニン系材料が好まし
い。具体的には、ＶＯＰｃ（Ｖａｎａｄｙｌ  ｐｈｔｈａｌｏｃｙａｎｉｎｅ）、ＳｎＯ
Ｐｃ（Ｐｈｔｈａｌｏｃｙａｎｉｎｅ  ｔｉｎ（ＩＶ）  ｏｘｉｄｅ  ｃｏｍｐｌｅｘ）
及びＴｉＯＰｃ（Ｐｈｔｈａｌｏｃｙａｎｉｎｅ  ｔｉｔａｎｉｕｍ  ｏｘｉｄｅ  ｃｏ
ｍｐｌｅｘ）のいずれかは、分子構造的に金属−酸素の二重結合が他の分子に対して作用
しやすく、アクセプター性が高いため好ましい。
【００９７】
なお、上述したフタロシアニン系材料としては、フェノキシ基を有するものが好ましい。
具体的にはＰｈＯ−ＶＯＰｃのような、フェノキシ基を有するフタロシアニン誘導体が好
ましい。フェノキシ基を有するフタロシアニン誘導体は、溶媒に可溶である。そのため、
発光素子を形成する上で扱いやすいという利点を有する。また、溶媒に可溶であるため、
成膜に用いる装置のメンテナンスが容易になるという利点を有する。
【００９８】
電子リレー層はさらにドナー性物質を含んでいても良い。ドナー性物質としては、アルカ
リ金属、アルカリ土類金属、希土類金属及びこれらの化合物（アルカリ金属化合物（酸化
リチウムなどの酸化物、ハロゲン化物、炭酸リチウムや炭酸セシウムなどの炭酸塩を含む
）、アルカリ土類金属化合物（酸化物、ハロゲン化物、炭酸塩を含む）、又は希土類金属
の化合物（酸化物、ハロゲン化物、炭酸塩を含む））の他、テトラチアナフタセン（略称
：ＴＴＮ）、ニッケロセン、デカメチルニッケロセンなどの有機化合物を用いることがで
きる。電子リレー層にこれらドナー性物質を含ませることによって、電子の移動が容易と
なり、発光素子をより低電圧で駆動することが可能になる。
【００９９】
電子リレー層にドナー性物質を含ませる場合、電子輸送性の高い物質としては上記した材
料の他、複合材料層に含まれるアクセプター性物質のアクセプター準位より高いＬＵＭＯ
準位を有する物質を用いることができる。具体的なエネルギー準位としては、−５．０ｅ
Ｖ以上、好ましくは−５．０ｅＶ以上−３．０ｅＶ以下の範囲にＬＵＭＯ準位を有する物
質を用いることが好ましい。このような物質としては例えば、ペリレン誘導体や、含窒素
縮合芳香族化合物などが挙げられる。なお、含窒素縮合芳香族化合物は、安定であるため
、電子リレー層を形成する為に用いる材料として、好ましい材料である。
【０１００】
ペリレン誘導体の具体例としては、３，４，９，１０−ペリレンテトラカルボン酸二無水
物（略称：ＰＴＣＤＡ）、３，４，９，１０−ペリレンテトラカルボキシリックビスベン
ゾイミダゾール（略称：ＰＴＣＢＩ）、Ｎ，Ｎ’−ジオクチル−３，４，９，１０−ペリ
レンテトラカルボン酸ジイミド（略称：ＰＴＣＤＩ−Ｃ８Ｈ）、Ｎ，Ｎ’−ジヘキシル−
３，４，９，１０−ペリレンテトラカルボン酸ジイミド（略称：Ｈｅｘ  ＰＴＣ）等が挙
げられる。
【０１０１】
また、含窒素縮合芳香族化合物の具体例としては、ピラジノ［２，３−ｆ］［１，１０］
フェナントロリン−２，３−ジカルボニトリル（略称：ＰＰＤＮ）、２，３，６，７，１
０，１１−ヘキサシアノ−１，４，５，８，９，１２−ヘキサアザトリフェニレン（略称
：ＨＡＴ（ＣＮ）６）、２，３−ジフェニルピリド［２，３−ｂ］ピラジン（略称：２Ｐ
ＹＰＲ）、２，３−ビス（４−フルオロフェニル）ピリド［２，３−ｂ］ピラジン（略称
：Ｆ２ＰＹＰＲ）等が挙げられる。
【０１０２】
その他にも、７，７，８，８，−テトラシアノキノジメタン（略称：ＴＣＮＱ）、１，４
，５，８，−ナフタレンテトラカルボン酸二無水物（略称：ＮＴＣＤＡ）、パーフルオロ
ペンタセン、銅ヘキサデカフルオロフタロシアニン（略称：Ｆ１６ＣｕＰｃ）、Ｎ，Ｎ’
−ビス（２，２，３，３，４，４，５，５，６，６，７，７，８，８，８−ペンタデカフ
ルオロオクチル）−１，４，５，８−ナフタレンテトラカルボン酸ジイミド（略称：ＮＴ
ＣＤＩ−Ｃ８Ｆ）、３’，４’−ジブチル−５，５’’−ビス（ジシアノメチレン）−５
，５’’−ジヒドロ−２，２’：５’，２’’−テルチオフェン）（略称：ＤＣＭＴ）、
メタノフラーレン（例えば、［６，６］−フェニルＣ６１酪酸メチルエステル）等を用い
ることができる。
【０１０３】
なお、電子リレー層にドナー性物質を含ませる場合、電子輸送性の高い物質とドナー性物
質との共蒸着などの方法によって電子リレー層を形成すれば良い。
【０１０４】
正孔注入層、正孔輸送層、第２の発光層１２２、及び電子輸送層は前述の材料を用いてそ
れぞれ形成すれば良い。但し、第２の発光層１２２の発光材料としては、第１の発光層１
２０の呈する発光色よりも波長の長い発光を呈する発光材料を用いるものとする。
【０１０５】
透光性を有する電極１１２は、光の取り出し方向に設けられるため、透光性を有する材料
を用いて形成する。透光性を有する材料としては、酸化インジウム、インジウム錫酸化物
、酸化インジウム酸化亜鉛、酸化亜鉛、ガリウムを添加した酸化亜鉛、グラフェンなどを
用いることができる。
【０１０６】
また、透光性を有する電極１１２として、金、白金、ニッケル、タングステン、クロム、
モリブデン、鉄、コバルト、銅、パラジウム、又はチタン等の金属材料を用いることがで
きる。または、それら金属材料の窒化物（例えば、窒化チタン）等を用いてもよい。なお
、金属材料（又はその窒化物）を用いる場合、透光性を有する程度に薄くすればよい。
【０１０７】
第１の発光素子１３２ａ及び第２の発光素子１３２ｂにおいて、第１のＥＬ層１０６、電
荷発生層１０８、及び第２のＥＬ層１１０は、それぞれ画素間において共通化しており、
連続膜で形成されている。従って、作製工程においてメタルマスクを用いた塗り分けが不
要であるため、大面積を一括して成膜することも可能であり、表示装置の大型化及び生産
性の向上を図ることができる。さらに、表示部において表示領域を拡大することができる
。また、メタルマスクを用いた際に生じうる、パーティクルの混入等による欠陥を防止す
ることができるため、歩留まりよく表示装置を生産することができる。
【０１０８】
なお、第１の発光素子１３２ａ及び第２の発光素子１３２ｂを覆う無機絶縁膜を設けても
よい。該無機絶縁膜は、外部からの水等の汚染物質から保護する保護層、封止膜として機
能する。無機絶縁膜を設けることで、発光素子の劣化を軽減し、表示装置の耐久性や寿命
を向上させることができる。無機絶縁膜の材料は、上述の無機絶縁体と同様の材料を用い
ることができる。
【０１０９】
基板１００と対向基板１２８との間に乾燥剤となる吸水物質を設けてもよい。吸水物質は
粉状など固体の状態で配置してもよいし、スパッタ法などの成膜法によって吸水物質を含
む膜の状態で第１の発光素子１３２ａ及び第２の発光素子１３２ｂ上に設けられてもよい
。
【０１１０】
対向基板１２８としては、基板１００と同様の材料を用いることができる。但し、対向基
板１２８は少なくとも第１のカラーフィルタ層１３４ａ及び第２のカラーフィルタ層１３
４ｂの透過光に対して透光性を有する必要がある。
【０１１１】
第１のカラーフィルタ層１３４ａ及び第２のカラーフィルタ層１３４ｂとしては、例えば
有彩色の透光性樹脂を用いることができる。有彩色の透光性樹脂としては、感光性、非感
光性の有機樹脂を用いることができるが、感光性の有機樹脂層を用いるとレジストマスク
数を削減することができるため、工程が簡略化し好ましい。
【０１１２】
有彩色は、黒、灰、白などの無彩色を除く色であり、カラーフィルタ層は、着色された有
彩色の光のみを透過する材料で形成される。有彩色としては、赤色、緑色、青色などを用
いることができる。また、シアン、マゼンダ、イエロー（黄）などを用いてもよい。着色
された有彩色の光のみを透過するとは、カラーフィルタ層における透過光は、その有彩色
の光の波長にピークを有するということである。
【０１１３】
カラーフィルタ層は、含ませる着色材料の濃度と光の透過率の関係に考慮して、最適な膜
厚を適宜制御するとよい。本実施の形態で示す表示装置は、第１の反射性を有する電極１
０２ａと第１の発光層１２０との光学距離を調整し、光の干渉を利用することで、第１の
発光層１２０からの発光スペクトルの半値幅を減少させることができる。同様に、第２の
反射性を有する電極１０２ｂと第２の発光層１２２との光学距離を調整し、光の干渉を利
用することで、第２の発光層１２２からの発光スペクトルの半値幅を減少させることがで
きる。よって、第１のカラーフィルタ層１３４ａ及び第２のカラーフィルタ層１３４ｂの
着色材料の濃度を低濃度とすることができる。また、第１のカラーフィルタ層１３４ａ及
び第２のカラーフィルタ層１３４ｂの膜厚を薄くすることが可能となる。この結果、第１
のカラーフィルタ層１３４ａまたは第２のカラーフィルタ層１３４ｂによる光吸収を低減
することができるため、光の利用効率を向上することができる。
【０１１４】
なお、本実施の形態においては、第１のカラーフィルタ層１３４ａ及び第２のカラーフィ
ルタ層１３４ｂが、対向基板１２８の内側に設ける例を示すが、本発明の実施はこれに限
られず、対向基板１２８の外側（発光素子と反対側）に設けることも可能である。
【０１１５】
または、第１の発光素子１３２ａ及び第２の発光素子１３２ｂ上にカラーフィルタ層とし
て機能する有彩色の透光性樹脂層を形成してもよい。
【０１１６】
第１のカラーフィルタ層１３４ａと、第２のカラーフィルタ層１３４ｂの間の領域（絶縁
層１２６と重畳する領域）に遮光層を設けてもよい。遮光層は、光を反射、又は吸収し、
遮光性を有する材料を用いる。例えば、黒色の有機樹脂を用いることができ、感光性又は
非感光性のポリイミドなどの樹脂材料に、顔料系の黒色樹脂やカーボンブラック、チタン
ブラック等を混合させて形成すればよい。また、遮光性の金属膜を用いることもでき、例
えばクロム、モリブデン、ニッケル、チタン、コバルト、銅、タングステン、又はアルミ
ニウムなどを用いればよい。
【０１１７】
遮光層の形成方法は特に限定されず、材料に応じて、蒸着法、スパッタ法、ＣＶＤ法など
の乾式法、又はスピンコート、ディップ、スプレー塗布、液滴吐出法（インクジェット法
等）、スクリーン印刷、オフセット印刷などの湿式法を用い、必要に応じてエッチング法
（ドライエッチング又はウエットエッチング）により所望のパターンに加工すればよい。
【０１１８】
遮光層は隣り合う画素への光漏れを防止することができるため、遮光層を設けることで高
コントラスト及び高精細な表示を行うことが可能になる。
【０１１９】
図２に図１とは別の表示装置の態様を示す。図２（Ａ）は表示装置における表示部の断面
図である。また、図２（Ｂ１）、図２（Ｂ２）及び図２（Ｂ３）に、図２（Ａ）に示した
断面図の部分拡大図を示す。なお、図２に示す表示装置の構成は、多くの部分で図１に示
した表示装置の構成と共通している。したがって、以下においては、重複する部分の説明
は省略することがある。
【０１２０】
図２に示す表示装置は、第１の画素２３０ａ、第２の画素２３０ｂ及び第３の画素２３０
ｃを有する。第１の画素２３０ａは、基板１００に設けられた第１の発光素子２３２ａと
、対向基板１２８において第１の発光素子２３２ａと重畳する領域に設けられた第１のカ
ラーフィルタ層１３４ａと、を含んで構成される。第２の画素２３０ｂは、基板１００に
設けられた第２の発光素子２３２ｂと、対向基板１２８において第２の発光素子２３２ｂ
と重畳する領域に設けられた第２のカラーフィルタ層１３４ｂと、を含んで構成される。
第３の画素２３０ｃは、基板１００に設けられた第３の発光素子２３２ｃと、対向基板１
２８において第３の発光素子２３２ｃと重畳する領域に設けられた第３のカラーフィルタ
層１３４ｃと、を含んで構成される。
【０１２１】
図２に示す表示装置において、第１のカラーフィルタ層１３４ａと、第２のカラーフィル
タ層１３４ｂと、第３のカラーフィルタ層１３４ｃと、は、それぞれ異なる波長の光を透
過させる。本実施の形態においては、第１のカラーフィルタ層１３４ａの透過中心波長（
以下、λ１とも表記する）は、第２のカラーフィルタ層１３４ｂの透過中心波長（以下、
λ２とも表記する）より短く、第２のカラーフィルタ層１３４ｂの透過中心波長（λ２）
は、第３のカラーフィルタ層１３４ｃの透過中心波長（以下、λ３とも表記する）より短
い場合を例に説明する。
【０１２２】
例えば、第１のカラーフィルタ層１３４ａを青色、第２のカラーフィルタ層１３４ｂを緑
色、第３のカラーフィルタ層１３４ｃを赤色とすることで、フルカラー表示が可能な表示
装置とすることができる。
【０１２３】
第１の発光素子２３２ａは、第１の反射性を有する電極１０２ａと、第１の反射性を有す
る電極１０２ａ上に順に積層された、第１の透光性を有する導電層１０４ａと、第１のＥ
Ｌ層１０６と、電荷発生層１０８と、第２のＥＬ層２１０と、透光性を有する電極１１２
と、を含んで構成される。また、第２の発光素子２３２ｂは、第２の反射性を有する電極
１０２ｂと、第２の反射性を有する電極１０２ｂ上に順に積層された、第２の透光性を有
する導電層１０４ｂと、第１のＥＬ層１０６と、電荷発生層１０８と、第２のＥＬ層２１
０と、透光性を有する電極１１２と、を含んで構成される。また、第３の発光素子２３２
ｃは、第３の反射性を有する電極１０２ｃと、第３の反射性を有する電極１０２ｃ上に順
に積層された、第３の透光性を有する導電層１０４ｃと、第１のＥＬ層１０６と、電荷発
生層１０８と、第２のＥＬ層２１０と、透光性を有する電極１１２と、を含んで構成され
る。
【０１２４】
図２において、第１の発光素子２３２ａ、第２の発光素子２３２ｂ及び第３の発光素子２
３２ｃからの発光は、透光性を有する電極１１２側から射出される。また、第１の発光素
子２３２ａと、第２の発光素子２３２ｂと、第３の発光素子２３２ｃとは、絶縁層１２６
によって電気的に絶縁されている。
【０１２５】
図２（Ｂ１）に、第１の発光素子２３２ａの拡大図を示す。また、図２（Ｂ２）に、第２
の発光素子２３２ｂの拡大図を示す。また、図２（Ｂ３）に、第３の発光素子２３２ｃの
拡大図を示す。
【０１２６】
第１の発光素子２３２ａ、第２の発光素子２３２ｂ及び第３の発光素子２３２ｃと、図１
で示した第１の発光素子１３２ａまたは第２の発光素子１３２ｂとの相違点は、電荷発生
層１０８上に設けられる第２のＥＬ層の構成である。第１の発光素子２３２ａ、第２の発
光素子２３２ｂ及び第３の発光素子２３２ｃは、少なくとも第２の発光層１２２及び第３
の発光層１２４を含む第２のＥＬ層２１０と、を有して構成される。なお、第２のＥＬ層
２１０は、発光層の他に、正孔注入層、正孔輸送層、電子輸送層、電子注入層などの機能
層をそれぞれ有する積層構造とすることもできる。その他の構成は第１の発光素子１３２
ａまたは第２の発光素子１３２ｂと同様である。
【０１２７】
第１の発光素子２３２ａ、第２の発光素子２３２ｂ及び第３の発光素子２３２ｃは、互い
に異なる膜厚を有する第１の透光性を有する導電層１０４ａと、第２の透光性を有する導
電層１０４ｂと、第３の透光性を有する導電層１０４ｃとをそれぞれ含むことで、互いに
異なる総厚を有している。
【０１２８】
第３の透光性を有する導電層１０４ｃは、その膜厚を調整することによって、第３の発光
層１２４が呈した光において、第３の反射性を有する電極１０２ｃにより反射されて戻っ
てきた光（第３の反射光とも表記する）の光路長を調整する役割を有する。第３の反射光
は、第３の発光層１２４から直接第３のカラーフィルタ層１３４ｃへ入射する光（第３の
入射光とも表記する）と干渉を起こすため、第３の透光性を有する導電層１０４ｃの膜厚
を調整して、第３の入射光と第３の反射光の位相を合わせることにより第３の発光層１２
４からの発光を増幅することができる。よって、本実施の形態に係る発光素子は、光路長
を調整していない発光素子と比較して同じ電流を流した場合において大きな輝度を得るこ
とができる。また、第３の入射光と第３の反射光の位相を、第３のカラーフィルタ層１３
４ｃの透過中心波長に合わせることで、第３の画素２３０ｃから取り出される光の色純度
を向上させることができる。
【０１２９】
具体的には、第１の画素２３０ａに含まれる第１の発光素子２３２ａにおいて、第１の反
射性を有する電極１０２ａと、第１の発光層１２０との光学距離は、第１のカラーフィル
タ層１３４ａの透過中心波長（λ１）の１／４とするのが好ましい。また、第２の画素２
３０ｂに含まれる第２の発光素子２３２ｂにおいて、第２の反射性を有する電極１０２ｂ
と、第２の発光層１２２との光学距離は、第２のカラーフィルタ層１３４ｂの透過中心波
長（λ２）の３／４とするのが好ましい。また、第３の画素２３０ｃに含まれる第３の発
光素子２３２ｃにおいて、第３の反射性を有する電極１０２ｃと、第３の発光層１２４と
の光学距離は、第３のカラーフィルタ層１３４ｃの透過中心波長（λ３）の５／４とする
のが好ましい。
【０１３０】
第１のカラーフィルタ層１３４ａの透過中心波長と、第１の発光層１２０からの発光スペ
クトルとは、同じ色を示す波長領域においてそれぞれ最大ピークを有するのが好ましい。
第２のカラーフィルタ層１３４ｂの透過中心波長と、第２の発光層１２２からの発光スペ
クトルとは、同じ色を示す波長領域においてそれぞれ最大ピークを有するのが好ましい。
また、第３のカラーフィルタ層１３４ｃの透過中心波長と、第３の発光層１２４からの発
光スペクトルとは、同じ色を示す波長領域においてそれぞれ最大ピークを有するのが好ま
しい。
【０１３１】
例えば、第１のカラーフィルタ層１３４ａが透過中心波長を青色領域に有する場合（例え
ば透過中心波長が４５０ｎｍである場合）、第１の発光層１２０からの発光スペクトルは
、４３０ｎｍ以上４７０ｎｍ以下の領域に最大ピークを有するのが好ましい。また、例え
ば、第２のカラーフィルタ層１３４ｂが透過中心波長を緑色領域に有する場合（例えば透
過中心波長が５５０ｎｍである場合）、第２の発光層１２２からの発光スペクトルは、５
２０ｎｍ以上５５０ｎｍ以下の領域に最大ピークを有するのが好ましい。また、例えば、
第３のカラーフィルタ層１３４ｃが透過中心波長を赤色領域に有する場合（例えば透過中
心波長が６９０ｎｍである場合）、第３の発光層１２４からの発光スペクトルは、６００
ｎｍ以上７００ｎｍ以下の領域に最大ピークを有するのが好ましい。
【０１３２】
なお、本実施の形態においては、第１のカラーフィルタ層１３４ａの透過中心波長は、第
２のカラーフィルタ層１３４ｂの透過中心波長より短く、第２のカラーフィルタ層１３４
ｂの透過中心波長は、第３のカラーフィルタ層１３４ｃの透過中心波長より短いため、第
１の発光層１２０の呈する発光色の波長は、第２の発光層１２２の呈する発光色の波長よ
り短く、第２の発光層１２２の呈する発光色の波長は、第３の発光層１２４の呈する発光
色の波長より短いことが好ましい。
【０１３３】
第２のＥＬ層２１０は、少なくとも第２の発光層１２２と、第２の発光層１２２に積層さ
れた第３の発光層１２４とを含めばよく、詳細は先に示した第２のＥＬ層１１０と同様の
構成とすればよい。但し、第３の発光層１２４の発光材料としては、第２の発光層１２２
の呈する発光色よりも波長の長い発光を呈する発光材料を用いるものとする。
【０１３４】
図３に本実施の形態の表示装置における表示部の電極構造の平面図を示す。なお、図３に
おいては、理解を容易にするため、構成要素の一部（例えば第２のＥＬ層など）を省略し
て図示している。図３の表示装置は、パッシブマトリクス型の表示装置であり、ストライ
プ状に加工された反射性を有する電極１０２（第１の反射性を有する電極１０２ａ、第２
の反射性を有する電極１０２ｂ、及び第３の反射性を有する電極１０２ｃ）と、ストライ
プ状に加工された透光性を有する電極１１２（第１の透光性を有する電極１１２ａ、第２
の透光性を有する電極１１２ｂ、及び第３の透光性を有する電極１１２ｃ）と、が格子状
に積層されている。
【０１３５】
第１のＥＬ層、電荷発生層及び第２のＥＬ層は、反射性を有する電極１０２と透光性を有
する電極１１２との間の全面にわたって連続膜で設けられている。よって、メタルマスク
による塗り分けを必要としない。
【０１３６】
本実施の形態で示す表示装置は、画素の色を示すカラーフィルタ層に合わせて、反射性を
有する電極と発光層との光学距離を最適化することによって、高い色純度及び発光効率で
画素より各色の光を取り出すことができる。また、発光層を画素毎にメタルマスクにより
塗り分けせず、連続膜で形成することにより、メタルマスクを用いることによる歩留まり
の低下や工程の複雑化を回避することができる。よって高精細で低消費電力な表示装置を
提供することが可能となる。
【０１３７】
以上、本実施の形態に示す構成は、他の実施の形態に示す構成と適宜組み合わせて用いる
ことができる。
【０１３８】
（実施の形態２）
本実施の形態では、本発明の一態様のアクティブマトリクス型の表示装置について図４を
用いて説明する。なお、図４（Ａ）は、表示装置を示す平面図、図４（Ｂ）は図４（Ａ）
をＡ−Ｂ及びＣ−Ｄで切断した断面図である。
【０１３９】
図４（Ａ）（Ｂ）の表示装置は、素子基板４１０と封止基板４０４とがシール材４０５に
よって固着されており、駆動回路部（ソース側駆動回路４０１、ゲート側駆動回路４０３
）、複数の画素を含む画素部４０２を有している例である。
【０１４０】
なお、配線４０８はソース側駆動回路４０１及びゲート側駆動回路４０３に入力される信
号を伝送するための配線であり、外部入力端子となるＦＰＣ（フレキシブルプリントサー
キット）４０９からビデオ信号、クロック信号、スタート信号、リセット信号等を受け取
る。なお、ここではＦＰＣしか図示されていないが、このＦＰＣにはプリント配線基板（
ＰＷＢ）が取り付けられていても良い。本明細書における表示装置には、表示装置本体だ
けでなく、それにＦＰＣ又はＰＷＢが取り付けられた状態をも含むものとする。
【０１４１】
駆動回路部（ソース側駆動回路４０１、ゲート側駆動回路４０３）は複数のトランジスタ
を含み、画素部４０２に含まれる複数の画素はそれぞれ、スイッチング用トランジスタと
、電流制御用トランジスタとそのドレイン電極に電気的に接続された第１の電極とを含む
。
【０１４２】
素子基板４１０上には駆動回路部（ソース側駆動回路４０１、ゲート側駆動回路４０３）
及び画素部４０２が形成されているが、図４（Ｂ）では、駆動回路部であるソース側駆動
回路４０１と、画素部４０２中の３つの画素を示す。
【０１４３】
画素部４０２に含まれる複数の画素はそれぞれ、スイッチング用トランジスタと、電流制
御用トランジスタとそのドレイン電極に電気的に接続された第１の電極とを含む。複数の
画素は少なくとも２色以上の画素を含むが、本実施の形態では、青（Ｂ）の画素４２０ａ
、緑（Ｇ）の画素４２０ｂ、赤（Ｒ）の画素４２０ｃ、３色の画素を有する例を示す。
【０１４４】
画素４２０ａ、４２０ｂ、４２０ｃはそれぞれカラーフィルタ層４３４ａ、４３４ｂ、４
３４ｃ、発光素子４１８ａ、４１８ｂ、４１８ｃと、該発光素子４１８ａ、４１８ｂ、４
１８ｃと電気的に接続し、スイッチング用トランジスタとして機能するトランジスタ４１
２ａ、４１２ｂ、４１２ｃを有している。
【０１４５】
また、発光素子４１８ａ、４１８ｂ、４１８ｃはそれぞれ反射性を有する電極４１３ａ、
４１３ｂ、４１３ｃ及び透光性を有する導電層４１５ａ、４１５ｂ、４１５ｃを含み、反
射性を有する電極４１３ａ、４１３ｂ、４１３ｃ及び透光性を有する導電層４１５ａ、４
１５ｂ、４１５ｃの積層上に、第１の発光層が設けられた第１のＥＬ層４３１と、電荷発
生層４３２と、第２の発光層及び第３の発光層が設けられた第２のＥＬ層４３３と、透光
性を有する電極４１７とからなる積層を有している。
【０１４６】
透光性を有する導電層４１５ａ、４１５ｂ、４１５ｃの膜厚をそれぞれ調整し、青（Ｂ）
の画素４２０ａにおいて、反射性を有する電極４１３ａと、第１の発光層との光学距離を
、カラーフィルタ層４３４ａの透過中心波長の１／４とし、緑（Ｇ）の画素４２０ｂにお
いて、反射性を有する電極４１３ｂと、第２の発光層との光学距離を、カラーフィルタ層
４３４ｂの透過中心波長の３／４とし、赤（Ｒ）の画素４２０ｃにおいて、反射性を有す
る電極４１３ｃと、第３の発光層との光学距離を、カラーフィルタ層４３４ｃの透過中心
波長の５／４とする。
【０１４７】
例えば、青（Ｂ）の画素４２０ａのカラーフィルタ層４３４ａは透過中心波長が４５０ｎ
ｍの青色であり、緑（Ｇ）の画素４２０ｂのカラーフィルタ層４３４ｂは透過中心波長が
５５０ｎｍの緑色であり、赤（Ｒ）の画素４２０ｃのカラーフィルタ層４３４ｃは透過中
心波長が６９０ｎｍの赤色とすればよい。
【０１４８】
画素の色を示すカラーフィルタ層に合わせて、反射性を有する電極と発光層との光学距離
を最適化することによって、高い色純度及び発光効率で画素より各色の光を取り出すこと
ができる。また、発光層を画素毎にメタルマスクにより塗り分けせず、連続膜で形成する
ことにより、メタルマスクを用いることによる歩留まりの低下や工程の複雑化を回避する
ことができる。よって高精細で色再現性の高い表示装置を提供することが可能となる。ま
た、消費電力の低い表示装置を提供することができる。
【０１４９】
なお、ソース側駆動回路４０１はｎチャネル型トランジスタ４２３とｐチャネル型トラン
ジスタ４２４とを組み合わせたＣＭＯＳ回路が形成される。また、駆動回路は、トランジ
スタで形成される種々のＣＭＯＳ回路、ＰＭＯＳ回路又はＮＭＯＳ回路で形成しても良い
。また、本実施の形態では、基板上にソース側駆動回路及びゲート側駆動回路を形成する
例を示すが、必ずしもその必要はなく、ソース側駆動回路及びゲート側駆動回路の一部、
又は全部を基板上ではなく外部に形成することもできる。
【０１５０】
なお、反射性を有する電極４１３ａ、４１３ｂ、４１３ｃ及び透光性を有する導電層４１
５ａ、４１５ｂ、４１５ｃの端部を覆って絶縁物４１４が形成されている。ここでは、ポ
ジ型の感光性アクリル樹脂膜を用いることにより形成する。
【０１５１】
また、被覆性を良好なものとするため、絶縁物４１４の上端部又は下端部に曲率を有する
曲面が形成されるようにする。例えば、絶縁物４１４の材料としてポジ型の感光性アクリ
ルを用いた場合、絶縁物４１４の上端部のみに曲率半径（０．２μｍ〜３μｍ）を有する
曲面を持たせることが好ましい。また、絶縁物４１４として、光の照射によってエッチャ
ントに不溶解性となるネガ型感光性材料、或いは光の照射によってエッチャントに溶解性
となるポジ型感光性材料のいずれも使用することができる。
【０１５２】
カラーフィルタ層４３４ａ、４３４ｂ、４３４ｃ、反射性を有する電極４１３ａ、４１３
ｂ、４１３ｃ及び透光性を有する導電層４１５ａ、４１５ｂ、４１５ｃ、第１のＥＬ層４
３１、電荷発生層４３２、第２のＥＬ層４３３、及び透光性を有する電極４１７の材料と
しては、実施の形態１で示した材料をそれぞれ適用することが可能である。
【０１５３】
さらにシール材４０５で封止基板４０４を素子基板４１０と貼り合わせることにより、素
子基板４１０、封止基板４０４、及びシール材４０５で囲まれた空間４０７に発光素子４
１８が備えられた構造になっている。なお、空間４０７には、充填材が充填されており、
不活性気体（窒素やアルゴン等）が充填される場合の他、有機樹脂、シール材４０５で充
填される場合もある。有機樹脂及びシール材４０５には吸湿性を有する物質を含む材料を
用いてもよい。
【０１５４】
なお、シール材４０５にはエポキシ系樹脂を用いるのが好ましい。また、これらの材料は
できるだけ水分や酸素を透過しない材料であることが望ましい。また、封止基板４０４に
用いる材料としてガラス基板や石英基板の他、ＦＲＰ（Ｆｉｂｅｒｇｌａｓｓ−Ｒｅｉｎ
ｆｏｒｃｅｄ  Ｐｌａｓｔｉｃｓ）、ＰＶＦ（ポリビニルフロライド）、ポリエステル又
はアクリル等からなるプラスチック基板を用いることができる。
【０１５５】
本実施の形態のように、下地膜となる絶縁膜４１１を素子基板４１０とトランジスタの半
導体層の間に設けてもよい。絶縁膜は、素子基板４１０からの不純物元素の拡散を防止す
る機能があり、窒化シリコン膜、酸化シリコン膜、窒化酸化シリコン膜、又は酸化窒化シ
リコン膜から選ばれた一又は複数の膜による単層、又は積層構造により形成することがで
きる。
【０１５６】
本明細書に開示する表示装置に適用できるトランジスタの構造は特に限定されず、例えば
トップゲート構造、又はボトムゲート構造のスタガ型及びプレーナ型などを用いることが
できる。また、トランジスタはチャネル形成領域が一つ形成されるシングルゲート構造で
も、２つ形成されるダブルゲート構造もしくは３つ形成されるトリプルゲート構造であっ
ても良い。また、チャネル領域の上下にゲート絶縁層を介して配置された２つのゲート電
極層を有する、デュアルゲート型でもよい。
【０１５７】
ゲート電極層の材料は、モリブデン、チタン、クロム、タンタル、タングステン、アルミ
ニウム、銅、ネオジム、スカンジウム等の金属材料又はこれらを主成分とする合金材料を
用いて、単層で又は積層して形成することができる。
【０１５８】
例えば、ゲート電極層の２層の積層構造としては、アルミニウム層上にモリブデン層が積
層された２層の積層構造、または銅層上にモリブデン層を積層した２層構造、または銅層
上に窒化チタン層若しくは窒化タンタル層を積層した２層構造、窒化チタン層とモリブデ
ン層とを積層した２層構造とすることが好ましい。３層の積層構造としては、タングステ
ン層または窒化タングステン層と、アルミニウムとシリコンの合金層またはアルミニウム
とチタンの合金層と、窒化チタン層またはチタン層とを積層した積層構造とすることが好
ましい。
【０１５９】
ゲート絶縁層は、プラズマＣＶＤ法又はスパッタリング法等を用いて、酸化シリコン層、
窒化シリコン層、酸化窒化シリコン層又は窒化酸化シリコン層を単層で又は積層して形成
することができる。また、ゲート絶縁層として、有機シランガスを用いたＣＶＤ法により
酸化シリコン層を形成することも可能である。有機シランガスとしては、珪酸エチル（Ｔ
ＥＯＳ：化学式Ｓｉ（ＯＣ２Ｈ５）４）、テトラメチルシラン（ＴＭＳ：化学式Ｓｉ（Ｃ
Ｈ３）４）、テトラメチルシクロテトラシロキサン（ＴＭＣＴＳ）、オクタメチルシクロ
テトラシロキサン（ＯＭＣＴＳ）、ヘキサメチルジシラザン（ＨＭＤＳ）、トリエトキシ
シラン（ＳｉＨ（ＯＣ２Ｈ５）３）、トリスジメチルアミノシラン（ＳｉＨ（Ｎ（ＣＨ３
）２）３）等のシリコン含有化合物を用いることができる。
【０１６０】
半導体層に用いる材料は特に限定されず、トランジスタ４１２ａ、４１２ｂ、４１２ｃ、
４２３、４２４に要求される特性に応じて適宜設定すればよい。半導体層に用いることの
できる材料の例を説明する。
【０１６１】
半導体層を形成する材料としては、シランやゲルマンに代表される半導体材料ガスを用い
て気相成長法やスパッタリング法で作製される非晶質（アモルファスともいう。）半導体
、該非晶質半導体を光エネルギーや熱エネルギーを利用して結晶化させた多結晶半導体、
或いは微結晶半導体などを用いることができる。半導体層はスパッタリング法、ＬＰＣＶ
Ｄ法、またはプラズマＣＶＤ法等により成膜することができる。
【０１６２】
半導体層として、シリコンや炭化シリコンなどの単結晶半導体を用いることができる。半
導体層として単結晶半導体を用いると、トランジスタサイズを微細化することが可能とな
るため、表示部において画素をさらに高精細化することができる。半導体層として単結晶
半導体を用いる場合には、単結晶半導体層が設けられたＳＯＩ基板を適用することができ
る。または、シリコンウエハ等の半導体基板を用いてもよい。
【０１６３】
アモルファス半導体としては、代表的には水素化アモルファスシリコン、結晶性半導体と
しては代表的にはポリシリコンなどがあげられる。ポリシリコン（多結晶シリコン）には
、８００℃以上のプロセス温度を経て形成されるポリシリコンを主材料として用いた所謂
高温ポリシリコンや、６００℃以下のプロセス温度で形成されるポリシリコンを主材料と
して用いた所謂低温ポリシリコン、また結晶化を促進する元素などを用いて、非晶質シリ
コンを結晶化させたポリシリコンなどを含んでいる。もちろん、前述したように、微結晶
半導体又は半導体層の一部に結晶相を含む半導体を用いることもできる。
【０１６４】
また、酸化物半導体を用いてもよく、酸化物半導体としては、四元系金属酸化物であるＩ
ｎ−Ｓｎ−Ｇａ−Ｚｎ−Ｏ系や、三元系金属酸化物であるＩｎ−Ｇａ−Ｚｎ−Ｏ系、Ｉｎ
−Ｓｎ−Ｚｎ−Ｏ系、Ｉｎ−Ａｌ−Ｚｎ−Ｏ系、Ｓｎ−Ｇａ−Ｚｎ−Ｏ系、Ａｌ−Ｇａ−
Ｚｎ−Ｏ系、Ｓｎ−Ａｌ−Ｚｎ−Ｏ系や、二元系金属酸化物であるＩｎ−Ｚｎ−Ｏ系、Ｓ
ｎ−Ｚｎ−Ｏ系、Ａｌ−Ｚｎ−Ｏ系、Ｚｎ−Ｍｇ−Ｏ系、Ｓｎ−Ｍｇ−Ｏ系、Ｉｎ−Ｍｇ
−Ｏ、Ｉｎ−Ｇａ−Ｏ系や、Ｉｎ−Ｏ系、Ｓｎ−Ｏ系、Ｚｎ−Ｏ系などを用いることがで
きる。また、上記酸化物半導体にＳｉＯ２を含んでもよい。ここで、例えば、Ｉｎ−Ｇａ
−Ｚｎ−Ｏ系酸化物半導体とは、少なくともＩｎとＧａとＺｎを含む酸化物であり、その
組成比に特に制限はない。また、ＩｎとＧａとＺｎ以外の元素を含んでもよい。
【０１６５】
また、酸化物半導体層は、化学式ＩｎＭＯ３（ＺｎＯ）ｍ（ｍ＞０）で表記される薄膜を
用いることができる。ここで、Ｍは、Ｇａ、Ａｌ、ＭｎおよびＣｏから選ばれた一または
複数の金属元素を示す。例えばＭとして、Ｇａ、Ｇａ及びＡｌ、Ｇａ及びＭｎ、またはＧ
ａ及びＣｏなどがある。
【０１６６】
また、酸化物半導体としてＩｎ−Ｚｎ−Ｏ系の材料を用いる場合、原子数比で、Ｉｎ／Ｚ
ｎ＝０．５〜５０、好ましくはＩｎ／Ｚｎ＝１〜２０、さらに好ましくはＩｎ／Ｚｎ＝１
．５〜１５とする。Ｚｎの原子数比を好ましい前記範囲とすることで、トランジスタの電
界効果移動度を向上させることができる。ここで、化合物の原子数比がＩｎ：Ｚｎ：Ｏ＝
Ｘ：Ｙ：Ｚのとき、Ｚ＞１．５Ｘ＋Ｙとする。
【０１６７】
酸化物半導体層として、完全な単結晶ではなく、完全な非晶質でもない構造であり、ＣＡ
ＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓ
ｅｍｉｃｏｎｄｕｃｔｏｒ）膜を用いることができる。ＣＡＡＣ−ＯＳ膜は、非晶質相に
結晶部および非晶質部を有する結晶−非晶質混相構造の酸化物半導体膜である。ＣＡＡＣ
−ＯＳ膜に含まれる結晶部は、ｃ軸がＣＡＡＣ−ＯＳ膜の被形成面の法線ベクトルまたは
表面の法線ベクトルに平行（−５°以上５°以下の範囲も含む）な方向に揃い、かつａｂ
面に垂直な方向から見て三角形状または六角形状の原子配列を有し、ｃ軸に垂直（８５°
以上９５°以下の範囲も含む）な方向から見て金属原子が層状または金属原子と酸素原子
とが層状に配列している。なお、異なる結晶部間で、それぞれａ軸およびｂ軸の向きが異
なっていてもよい。
【０１６８】
ソース電極層又はドレイン電極層として機能する配線層の材料としては、Ａｌ、Ｃｒ、Ｔ
ａ、Ｔｉ、Ｍｏ、Ｗから選ばれた元素、または上述した元素を成分とする合金か、上述し
た元素を組み合わせた合金膜等が挙げられる。また、熱処理を行う場合には、この熱処理
に耐える耐熱性を導電膜に持たせることが好ましい。例えば、Ａｌ単体では耐熱性が劣り
、また腐蝕しやすい等の問題点があるので耐熱性導電性材料と組み合わせて形成する。Ａ
ｌと組み合わせる耐熱性導電性材料としては、チタン（Ｔｉ）、タンタル（Ｔａ）、タン
グステン（Ｗ）、モリブデン（Ｍｏ）、クロム（Ｃｒ）、ネオジム（Ｎｄ）、スカンジウ
ム（Ｓｃ）から選ばれた元素、または上述した元素を成分とする合金か、上述した元素を
組み合わせた合金膜、または上述した元素を成分とする窒化物で形成する。
【０１６９】
トランジスタを覆う絶縁膜４１９は、乾式法や湿式法で形成される無機絶縁膜、有機絶縁
膜を用いることができる。例えば、ＣＶＤ法やスパッタリング法などを用いて得られる窒
化シリコン膜、酸化シリコン膜、酸化窒化シリコン膜、酸化アルミニウム膜、酸化タンタ
ル膜、酸化ガリウム膜などを用いることができる。また、ポリイミド、アクリル、ベンゾ
シクロブテン系樹脂、ポリアミド、エポキシ等の有機材料を用いることができる。また上
記有機材料の他に、低誘電率材料（ｌｏｗ−ｋ材料）、シロキサン系樹脂、ＰＳＧ（リン
ガラス）、ＢＰＳＧ（リンボロンガラス）等を用いることができる。
【０１７０】
なおシロキサン系樹脂とは、シロキサン系材料を出発材料として形成されたＳｉ−Ｏ−Ｓ
ｉ結合を含む樹脂に相当する。シロキサン系樹脂は置換基としては有機基（例えばアルキ
ル基やアリール基）やフルオロ基を用いても良い。また、有機基はフルオロ基を有してい
ても良い。シロキサン系樹脂は塗布法により成膜し、焼成することによって絶縁膜４１９
として用いることができる。
【０１７１】
なお、これらの材料で形成される絶縁膜を複数積層させることで、絶縁膜４１９を形成し
てもよい。例えば、無機絶縁膜上に有機樹脂膜を積層する構造としてもよい。
【０１７２】
以上のようにして、本発明の一態様の発光素子を有するアクティブマトリクス型の表示装
置を得ることができる。
【０１７３】
なお、本実施の形態は、他の実施の形態と適宜組み合わせることが可能である。
【０１７４】
（実施の形態３）
本明細書に開示する表示装置は、さまざまな電子機器（遊技機も含む）に適用することが
できる。電子機器としては、例えば、テレビジョン装置（テレビ、またはテレビジョン受
信機ともいう）、コンピュータ用などのモニタ、デジタルカメラ、デジタルビデオカメラ
、デジタルフォトフレーム、携帯電話機（携帯電話、携帯電話装置ともいう）、携帯型ゲ
ーム機、携帯情報端末、音響再生装置、パチンコ機などの大型ゲーム機などが挙げられる
。
【０１７５】
図５（Ａ）は、ノート型のパーソナルコンピュータであり、本体３００１、筐体３００２
、表示部３００３、キーボード３００４などによって構成されている。実施の形態１又は
実施の形態２のいずれかで示した表示装置を表示部３００３に適用することにより、高精
細及び低消費電力なノート型のパーソナルコンピュータとすることができる。
【０１７６】
図５（Ｂ）は、携帯情報端末（ＰＤＡ）であり、本体３０２１には表示部３０２３と、外
部インターフェイス３０２５と、操作ボタン３０２４等が設けられている。また操作用の
付属品としてスタイラス３０２２がある。実施の形態１又は実施の形態２のいずれかで示
した表示装置を表示部３０２３に適用することにより、高精細及び低消費電力な携帯情報
端末（ＰＤＡ）とすることができる。
【０１７７】
図５（Ｃ）は、電子書籍であり、筐体２７０１および筐体２７０３の２つの筐体で構成さ
れている。筐体２７０１および筐体２７０３は、軸部２７１１により一体とされており、
該軸部２７１１を軸として開閉動作を行うことができる。このような構成により、紙の書
籍のような動作を行うことが可能となる。
【０１７８】
筐体２７０１には表示部２７０５が組み込まれ、筐体２７０３には表示部２７０７が組み
込まれている。表示部２７０５および表示部２７０７は、続き画面を表示する構成として
もよいし、異なる画面を表示する構成としてもよい。異なる画面を表示する構成とするこ
とで、例えば右側の表示部（図５（Ｃ）では表示部２７０５）に文章を表示し、左側の表
示部（図５（Ｃ）では表示部２７０７）に画像を表示することができる。実施の形態１又
は実施の形態２のいずれかで示した表示装置を表示部２７０５、表示部２７０７に適用す
ることにより、高精細及び低消費電力な電子書籍とすることができる。表示部２７０５と
して半透過型、又は反射型の表示装置を用いる場合、比較的明るい状況下での使用も予想
されるため、太陽電池を設け、太陽電池による発電、及びバッテリーでの充電を行えるよ
うにしてもよい。なおバッテリーとしては、リチウムイオン電池を用いると、小型化を図
れる等の利点がある。
【０１７９】
また、図５（Ｃ）では、筐体２７０１に操作部などを備えた例を示している。例えば、筐
体２７０１において、電源２７２１、操作キー２７２３、スピーカー２７２５などを備え
ている。操作キー２７２３により、頁を送ることができる。なお、筐体の表示部と同一面
にキーボードやポインティングデバイスなどを備える構成としてもよい。また、筐体の裏
面や側面に、外部接続用端子（イヤホン端子、ＵＳＢ端子など）、記録媒体挿入部などを
備える構成としてもよい。さらに、電子書籍は、電子辞書としての機能を持たせた構成と
してもよい。
【０１８０】
また、電子書籍は、無線で情報を送受信できる構成としてもよい。無線により、電子書籍
サーバから、所望の書籍データなどを購入し、ダウンロードする構成とすることも可能で
ある。
【０１８１】
図５（Ｄ）は、携帯電話であり、筐体２８００及び筐体２８０１の二つの筐体で構成され
ている。筐体２８０１には、表示パネル２８０２、スピーカー２８０３、マイクロフォン
２８０４、ポインティングデバイス２８０６、カメラ用レンズ２８０７、外部接続端子２
８０８などを備えている。また、筐体２８００には、携帯電話の充電を行う太陽電池セル
２８１０、外部メモリスロット２８１１などを備えている。また、アンテナは筐体２８０
１内部に内蔵されている。実施の形態１又は実施の形態２のいずれかで示した表示装置を
表示パネル２８０２に適用することにより、高精細及び低消費電力な携帯電話とすること
ができる。
【０１８２】
また、表示パネル２８０２はタッチパネルを備えており、図５（Ｄ）には映像表示されて
いる複数の操作キー２８０５を点線で示している。なお、太陽電池セル２８１０で出力さ
れる電圧を各回路に必要な電圧に昇圧するための昇圧回路も実装している。
【０１８３】
表示パネル２８０２は、使用形態に応じて表示の方向が適宜変化する。また、表示パネル
２８０２と同一面上にカメラ用レンズ２８０７を備えているため、テレビ電話が可能であ
る。スピーカー２８０３及びマイクロフォン２８０４は音声通話に限らず、テレビ電話、
録音、再生などが可能である。さらに、筐体２８００と筐体２８０１は、スライドし、図
５（Ｄ）のように展開している状態から重なり合った状態とすることができ、携帯に適し
た小型化が可能である。
【０１８４】
外部接続端子２８０８はＡＣアダプタ及びＵＳＢケーブルなどの各種ケーブルと接続可能
であり、充電及びパーソナルコンピュータなどとのデータ通信が可能である。また、外部
メモリスロット２８１１に記録媒体を挿入し、より大量のデータ保存及び移動に対応でき
る。
【０１８５】
また、上記機能に加えて、赤外線通信機能、テレビ受信機能などを備えたものであっても
よい。
【０１８６】
図５（Ｅ）は、デジタルビデオカメラであり、本体３０５１、表示部（Ａ）３０５７、接
眼部３０５３、操作スイッチ３０５４、表示部（Ｂ）３０５５、バッテリー３０５６など
によって構成されている。実施の形態１又は実施の形態２のいずれかで示した表示装置を
表示部（Ａ）３０５７、表示部（Ｂ）３０５５に適用することにより、高精細及び低消費
電力なデジタルビデオカメラとすることができる。
【０１８７】
図５（Ｆ）は、テレビジョン装置であり、筐体９６０１に表示部９６０３などによって構
成されている。表示部９６０３により、映像を表示することが可能である。また、ここで
は、スタンド９６０５により筐体９６０１を支持した構成を示している。実施の形態１又
は実施の形態２のいずれかで示した表示装置を表示部９６０３に適用することにより、高
精細及び低消費電力なテレビジョン装置とすることができる。
【０１８８】
テレビジョン装置の操作は、筐体９６０１が備える操作スイッチや、別体のリモコン操作
機により行うことができる。また、リモコン操作機に、当該リモコン操作機から出力する
情報を表示する表示部を設ける構成としてもよい。
【０１８９】
なお、テレビジョン装置は、受信機やモデムなどを備えた構成とする。受信機により一般
のテレビ放送の受信を行うことができ、さらにモデムを介して有線または無線による通信
ネットワークに接続することにより、一方向（送信者から受信者）または双方向（送信者
と受信者間、あるいは受信者間同士など）の情報通信を行うことも可能である。
【０１９０】
本実施の形態は、他の実施の形態に記載した構成と適宜組み合わせて実施することが可能
である。
【０１９１】
なお、本実施の形態に示す構成は、実施の形態１又は実施の形態２に示した構成を適宜組
み合わせて用いることができる。
【実施例】
【０１９２】
本実施例では、本発明の一態様に係る表示装置の特性の測定結果を、図面及び表を用いて
説明する。
【０１９３】
本実施例で表示装置に用いた発光素子の作製方法を、図６を用いて説明する。本実施例の
表示装置は、青色の画素に対応する発光素子（以下、発光素子Ｂ）、及び赤色の画素に対
応する発光素子（以下、発光素子Ｒ）を少なくとも含んで構成される。
【０１９４】
本実施例で用いた有機化合物（ＢＰｈｅｎ、９−フェニル−３−［４−（１０−フェニル
−９−アントリル）フェニル］−９Ｈ−カルバゾール（略称：ＰＣｚＰＡ）、９−［４−
（Ｎ−カルバゾリル）］フェニル−１０−フェニルアントラセン（略称：ＣｚＰＡ）、４
−フェニル−４’−（９−フェニルフルオレン−９−イル）トリフェニルアミン（略称：
ＢＰＡＦＬＰ）、Ｎ，Ｎ’−ビス（３−メチルフェニル）−Ｎ，Ｎ’−ビス〔３−（９−
フェニル−９Ｈ−フルオレン−９−イル）フェニル〕−ピレン−１，６−ジアミン（略称
：１，６ｍＭｅｍＦＬＰＡＰｒｎ））、２−［３−（２，８−ジフェニルジベンゾチオフ
ェン−４−イル）フェニル］ジベンゾ［ｆ，ｈ］キノキサリン（略称：２ｍＤＢＴＰＤＢ
ｑ−ＩＩＩ）、４−フェニル−４’−（９−フェニル−９Ｈ−カルバゾール−３−イル）
トリフェニルアミン（略称：ＰＣＢＡ１ＢＰ）、（アセチルアセトナト）ビス（６−ｔｅ
ｒｔ−ブチル−４−フェニルピリミジナト）イリジウム（ＩＩＩ）（略称：Ｉｒ（ｔＢｕ
ｐｐｍ）２（ａｃａｃ））、ビス（２，３，５−トリフェニルピラジナト）（ジピバロイ
ルメタナト）イリジウム（ＩＩＩ）（略称：Ｉｒ（ｔｐｐｒ）２（ｄｐｍ））の構造式を
以下に示す。
【０１９５】
【化１】
2019040867.tif 000003
【０１９６】
発光素子Ｂ、発光素子Ｒの反射性を有する電極１１０１として、ガラス基板である基板１
１００上に、アルミニウム−チタン合金膜をスパッタリング法で成膜した。本実施例にお
いて、反射性を有する電極１１０１は、陽極として用いた。
【０１９７】
次に、反射性を有する電極１１０１上に、チタン（Ｔｉ）、次いで酸化珪素を含むインジ
ウム錫酸化物（ＩＴＳＯ）をスパッタリング法にて成膜し、透光性を有する導電層１１０
４を形成した。なお、成膜したＴｉは、ＩＴＳＯのスパッタリング後に酸化し、酸化チタ
ン（ＴｉＯｘ）に変化しているため、透光性を有する。その後、発光素子Ｂにおいては、
ＩＴＳＯをエッチングにより除去した。
【０１９８】
以上のような手法により、本実施例においては、発光素子Ｂを含む画素（以下、画素Ｂ）
、及び発光素子Ｒを含む画素（以下、画素Ｒ）においてそれぞれキャビティ効果を奏する
ために、発光素子Ｒにおいては、透光性を有する導電層１１０４として、６ｎｍのＴｉＯ
ｘと８０ｎｍのＩＴＳＯの積層構造を適用した。また、発光素子Ｂにおいては透光性を有
する導電層１１０４として、６ｎｍのＴｉＯｘを適用した。その後、透光性を有する導電
層１１０４の表面は、２ｍｍ角の大きさで表面が露出するよう周辺をポリイミド膜で覆い
、電極面積を２ｍｍ×２ｍｍとした。
【０１９９】
次に反射性を有する電極１１０１及び透光性を有する導電層１１０４が形成された面が下
方となるように、反射性を有する電極１１０１及び透光性を有する導電層１１０４が形成
された基板１１００を真空蒸着装置内に設けられた基板ホルダーに固定し、１０−４Ｐａ
程度まで減圧した後、透光性を有する導電層１１０４上に、ＰＣｚＰＡと酸化モリブデン
（ＶＩ）を共蒸着することで、正孔注入層１１１１を形成した。ＰＣｚＰＡと酸化モリブ
デンの比率は、重量比で１：０．５（＝ＰＣｚＰＡ：酸化モリブデン）となるように調節
し、その膜厚は、２０ｎｍとした。なお、共蒸着法とは、一つの処理室内で、複数の蒸発
源から同時に蒸着を行う蒸着法である。
【０２００】
次に、正孔注入層１１１１上に、ＰＣｚＰＡを膜厚２０ｎｍ成膜し、正孔輸送層１１１２
を形成した。
【０２０１】
正孔輸送層１１１２上に、ＣｚＰＡと１，６ｍＭｅｍＦＬＰＡＰｒｎとを、ＣｚＰＡ：１
，６ｍＭｅｍＦＬＰＡＰｒｎ＝１：０．０５（重量比）となるように共蒸着することによ
り、発光層１１１３を形成した。膜厚は３０ｎｍとした。
【０２０２】
発光層１１１３上に、ＣｚＰＡを膜厚５ｎｍとなるように成膜し、電子輸送層１１１４ａ
を形成した。
【０２０３】
電子輸送層１１１４ａ上にバソフェナントロリン（略称：ＢＰｈｅｎ）を膜厚１５ｎｍと
なるように成膜し、電子輸送層１１１４ｂを形成した。
【０２０４】
電子輸送層１１１４ｂ上に、酸化リチウム（Ｌｉ２Ｏ）を０．１ｎｍの膜厚で蒸着し、電
子注入層１１１５ａを形成し、電子注入層１１１５ａ上に銅（ＩＩ）フタロシアニン（略
称：ＣｕＰｃ）を２ｎｍの膜厚で蒸着し、電子注入層１１１５ｂを形成した。
【０２０５】
電子注入層１１１５ｂ上に、ＰＣｚＰＡと酸化モリブデン（ＶＩ）を共蒸着することで、
電荷発生層１１０２を形成した。ＰＣｚＰＡと酸化モリブデン（ＶＩ）の比率は、重量比
で１：０．５（＝ＰＣｚＰＡ：酸化モリブデン）となるように調節し、その膜厚は、２０
ｎｍとした。
【０２０６】
電荷発生層１１０２上に、ＢＰＡＦＬＰを膜厚２０ｎｍ成膜し、正孔輸送層１２１２を形
成した。
【０２０７】
正孔輸送層１２１２上に、２ｍＤＢＴＰＤＢｑ−ＩＩＩと、ＰＣＢＡ１ＢＰと、Ｉｒ（ｔ
Ｂｕｐｐｍ）２（ａｃａｃ）とを、２ｍＤＢＴＰＤＢｑ−ＩＩＩ：ＰＣＢＡ１ＢＰ：Ｉｒ
（ｔＢｕｐｐｍ）２（ａｃａｃ）＝０．８：０．２：０．０６（重量比）となるように共
蒸着することにより、発光層１２１３を形成した。膜厚は２０ｎｍとした。
【０２０８】
発光層１２１３上に、２ｍＤＢＴＰＤＢｑ−ＩＩＩとＩｒ（ｔｐｐｒ）２（ｄｐｍ）とを
、２ｍＤＢＴＰＤＢｑ−ＩＩＩ：Ｉｒ（ｔｐｐｒ）２（ｄｐｍ）＝１：０．０６（重量比
）となるように共蒸着することにより、発光層１３１３を形成した。膜厚は２０ｎｍとし
た。
【０２０９】
発光層１３１３上に、２ｍＤＢＴＰＤＢｑ−ＩＩＩを膜厚１５ｎｍとなるように成膜し、
電子輸送層１２１４ａを形成した。
【０２１０】
電子輸送層１２１４ａ上にＢＰｈｅｎを膜厚１５ｎｍとなるように成膜し、電子輸送層１
２１４ｂを形成した。
【０２１１】
電子輸送層１２１４ｂ上に、フッ化リチウム（ＬｉＦ）を１ｎｍの膜厚で蒸着し、電子注
入層１２１５を形成した。
【０２１２】
電子注入層１２１５上に銀とマグネシウムを銀：マグネシウム＝１０：１（体積比）で膜
厚１５ｎｍ成膜し、導電層１１０５として銀及びマグネシウムを含む（ＡｇＭｇ）膜を形
成した。
【０２１３】
導電層１１０５上に、インジウム錫酸化物（ＩＴＯ）をスパッタリング法によって膜厚７
０ｎｍで成膜し、透光性を有する電極１１０３を形成した。
【０２１４】
以上の工程によって、本実施例で用いた発光素子Ｂ及び発光素子Ｒを作製した。
【０２１５】
なお、上述した蒸着過程において、蒸着は全て抵抗加熱法を用いた。
【０２１６】
以上により得られた発光素子Ｂ及び発光素子Ｒの素子構造を表１に示す。
【０２１７】
【表１】
2019040867.tif 000004
【０２１８】
発光素子Ｂ及び発光素子Ｒを、窒素雰囲気のグローブボックス内において、発光素子が大
気に曝されないようにガラス基板により封止する作業を行った。
【０２１９】
次に、発光素子Ｂ及び発光素子Ｒにそれぞれカラーフィルタ層ＣＦ（Ｂ）、カラーフィル
タ層ＣＦ（Ｒ）を重ねて用いて画素Ｂ及び画素Ｒを作製した。
【０２２０】
カラーフィルタ層ＣＦ（Ｂ）は材料としてＣＢ−７００１Ｗ（富士フイルム株式会社製）
、カラーフィルタ層ＣＦ（Ｒ）は材料としてＣＢ−７００１Ｗ（富士フイルム株式会社製
）をそれぞれ用い、ガラス基板上に塗布した後、２２０℃で１時間焼成して形成した。な
お、膜厚は１．３〜１．４μｍであった。なお、ガラス基板へのカラーフィルタ材料の塗
布は、スピンコート法を用いて行い、スピンコート法の回転数をカラーフィルタ層ＣＦ（
Ｂ）においては２０００ｒｐｍ、カラーフィルタ層ＣＦ（Ｒ）においては５００ｒｐｍと
した。
【０２２１】
カラーフィルタ層ＣＦ（Ｂ）及びカラーフィルタ層ＣＦ（Ｒ）の波長と透過率の関係を図
７に示す。図７において、カラーフィルタ層ＣＦ（Ｂ）は太い破線、カラーフィルタ層Ｃ
Ｆ（Ｒ）は太い実線で示している。透過率の測定は、光源よりガラス基板を透過した光を
１００％としており、Ｕ−４０００型自記分光光度計（株式会社日立ハイテクノロジーズ
製）で行った。
【０２２２】
図７より、可視光領域（３８０ｎｍ〜６８０ｎｍ）において、カラーフィルタ層ＣＦ（Ｂ
）の透過率が５０％以上を示す波長領域は、４１０ｎｍ〜５１６ｎｍであり、その透過中
心波長は、４６３ｎｍである。また、可視光領域（３８０ｎｍ〜６８０ｎｍ）において、
カラーフィルタ層ＣＦ（Ｒ）の透過率が５０％以上を示す波長領域は、６０２ｎｍ〜６８
０ｎｍであり、その透過中心波長は、６４１ｎｍである。
【０２２３】
本実施例で示す画素Ｂにおいて、反射性を有する電極１１０１と、発光層１１１３との光
学距離は、カラーフィルタ層ＣＦ（Ｂ）の透過中心波長の１／４とした。なお、光学距離
は、屈折率×距離（膜厚）として算出される。本実施例において、発光素子Ｂの光学距離
の算出に用いた各層の膜厚及び波長４６３ｎｍ付近の屈折率、並びに算出された光学距離
を表２に示す。
【０２２４】
【表２】
2019040867.tif 000005
【０２２５】
表２より、発光素子Ｂにおいて、正孔注入層１１１１との界面から１３ｎｍ付近の発光層
１１１３の発光領域と、反射性を有する電極１１０１との光学距離が、カラーフィルタ層
ＣＦ（Ｂ）の透過中心波長（４６３ｎｍ）の１／４に相当する。
【０２２６】
また、画素Ｒにおいて、発光素子Ｒの透光性を有する導電層１１０４の膜厚を調整するこ
とで、反射性を有する電極１１０１と、発光層１３１３との光学距離は、カラーフィルタ
層ＣＦ（Ｒ）の透過中心波長の３／４とした。本実施例において、発光素子Ｒの光学距離
の算出に用いた各層の膜厚及び波長６４１ｎｍ付近の屈折率、並びに算出された光学距離
を表３に示す。
【０２２７】
【表３】
2019040867.tif 000006
【０２２８】
表３より、発光素子Ｒにおいて、発光層１２１３との界面から１８ｎｍ付近の発光層１３
１３の発光領域と、反射性を有する電極１１０１との光学距離が、カラーフィルタ層ＣＦ
（Ｒ）の透過中心波長（６４１ｎｍ）の３／４に相当する。
【０２２９】
輝度約１０００ｃｄ／ｍ２が得られる条件で、画素Ｂ及び画素Ｒのそれぞれにおいて、電
流効率、ＣＩＥ色度座標（ｘ、ｙ）、電圧を測定した。なお、測定は室温（２５℃に保た
れた雰囲気）で行った。
【０２３０】
画素Ｂにおいては、電流効率は３ｃｄ／Ａであり、ＣＩＥ色度座標は（ｘ＝０．１４、ｙ
＝０．０７）であり、電圧は７．９Ｖであった。画素Ｒにおいては、電流効率は１２ｃｄ
／Ａであり、ＣＩＥ色度座標は（ｘ＝０．６７、ｙ＝０．３３）、電圧は６．５Ｖであっ
た。
【０２３１】
画素Ｂ及び画素Ｒの色度を図８の色度座標に示す。図８において、画素Ｂは四角形のドッ
ト、画素Ｒは丸形のドット、実線はＮＴＳＣで定められたＮＴＳＣ比である。
【０２３２】
図８で示すように、画素Ｂ及び画素Ｒは、ともにＮＴＳＣ比からのずれが少なく色純度の
高い画素であることがわかる。
【０２３３】
以上示したように、本発明の一態様を適用することで、色純度が高い画素を有する、色再
現性の高い表示装置を提供することができることが確認できた。
【符号の説明】
【０２３４】
１００    基板
１０２    電極
１０２ａ    電極
１０２ｂ    電極
１０２ｃ    電極
１０４ａ    導電層
１０４ｂ    導電層
１０４ｃ    導電層
１０６    ＥＬ層
１０８    電荷発生層
１１０    ＥＬ層
１１２    電極
１１２ａ    電極
１１２ｂ    電極
１１２ｃ    電極
１２０    発光層
１２２    発光層
１２４    発光層
１２６    絶縁層
１２８    対向基板
１３０ａ    画素
１３０ｂ    画素
１３２ａ    発光素子
１３２ｂ    発光素子
１３４ａ    カラーフィルタ層
１３４ｂ    カラーフィルタ層
１３４ｃ    カラーフィルタ層
２１０    ＥＬ層
２３０ａ    画素
２３０ｂ    画素
２３０ｃ    画素
２３２ａ    発光素子
２３２ｂ    発光素子
２３２ｃ    発光素子
４０１    ソース側駆動回路
４０２    画素部
４０３    ゲート側駆動回路
４０４    封止基板
４０５    シール材
４０７    空間
４０８    配線
４１０    素子基板
４１１    絶縁膜
４１２ａ    トランジスタ
４１２ｂ    トランジスタ
４１２ｃ    トランジスタ
４１３ａ    電極
４１３ｂ    電極
４１３ｃ    電極
４１４    絶縁物
４１５ａ    導電層
４１５ｂ    導電層
４１５ｃ    導電層
４１７    電極
４１８    発光素子
４１８ａ    発光素子
４１８ｂ    発光素子
４１８ｃ    発光素子
４１９    絶縁膜
４２０ａ    画素
４２０ｂ    画素
４２０ｃ    画素
４２３    ｎチャネル型トランジスタ
４２４    ｐチャネル型トランジスタ
４３１    ＥＬ層
４３２    電荷発生層
４３３    ＥＬ層
４３４ａ    カラーフィルタ層
４３４ｂ    カラーフィルタ層
４３４ｃ    カラーフィルタ層
１１００    基板
１１０１    電極
１１０２    電荷発生層
１１０３    電極
１１０４    導電層
１１０５    導電層
１１１１    正孔注入層
１１１２    正孔輸送層
１１１３    発光層
１１１４ａ    電子輸送層
１１１４ｂ    電子輸送層
１１１５ａ    電子注入層
１１１５ｂ    電子注入層
１２１２    正孔輸送層
１２１３    発光層
１２１４ａ    電子輸送層
１２１４ｂ    電子輸送層
１２１５    電子注入層
１３１３    発光層
２７０１    筐体
２７０３    筐体
２７０５    表示部
２７０７    表示部
２７１１    軸部
２７２１    電源
２７２３    操作キー
２７２５    スピーカー
２８００    筐体
２８０１    筐体
２８０２    表示パネル
２８０３    スピーカー
２８０４    マイクロフォン
２８０５    操作キー
２８０６    ポインティングデバイス
２８０７    カメラ用レンズ
２８０８    外部接続端子
２８１０    太陽電池セル
２８１１    外部メモリスロット
３００１    本体
３００２    筐体
３００３    表示部
３００４    キーボード
３０２１    本体
３０２２    スタイラス
３０２３    表示部
３０２４    操作ボタン
３０２５    外部インターフェイス
３０５１    本体
３０５３    接眼部
３０５４    操作スイッチ
３０５６    バッテリー
９６０１    筐体
９６０３    表示部
９６０５    スタンド
【図１】
2019040867.tif 000007
【図２】
2019040867.tif 000008
【図３】
2019040867.tif 000009
【図４】
2019040867.tif 000010
【図５】
2019040867.tif 000011
【図６】
2019040867.tif 000012
【図７】
2019040867.tif 000013
【図８】
2019040867.tif 000014